【事件の表示】
　特許第３２８８９６５号「光ファイバ増幅器および光増幅方法」の請求項１ないし２５に係る特許に対する特許異議の申立てについて、次のとおり決定する。
【結　論】
　訂正を認める。
　特許第３２８８９６５号の請求項１ないし２４に係る特許を維持する。
【理　由】
【1】手続の経緯
　特許第3288965号の請求項1〜25に係る発明は、平成9年12月11日(先の特許出願に基づく優先日:平成8年12月11日、平成8年12月13日)に出願され、平成14年3月15日にその設定登録がなされ、その後、岩崎真奈美より特許異議申立がなされ、取消理由通知に対して、応答期間内である平成15年4月15日に訂正請求がなされたものである。 
　
【2】訂正の適否についての判断
【2-1】訂正の要旨
　特許権者が求めている訂正の内容は、以下のとおりである。
訂正事項1:
　特許請求の範囲の請求項1を「コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は
、E
源で
0.3×10
5
(m・重量ppm)以上であるEr添加石英系ファイバであり、
訂正事項2:
　特許請求の範囲の請求項2を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
13/2
準位を励起する1.48μm帯励起光源であり、前記エルビウム添加ファイバは、ファイバ長(m)とエルビウム添加濃度(重量ppm)との積である等価的ファイバ長が、0.6×10
5
(m・重量ppm)以上であるEr添加石英系ファイバであり、前記励起光源は、1.58μm帯の波長多重信号が利得平坦となるような、前記等価的ファイバ長に対応した所定の強度の励起光を供給する励起光源であることを特徴とする
訂正事項3:
　特許請求の範囲の請求項3を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.97μm帯励起光源であり、前記エルビウム添加ファイバは、ファイバ長(m)とエルビウム添加濃度(重量ppm)との積である等価的ファイバ長が、0.1×10
5
(m・重量ppm)以上であるEr添加フッ化物系ファイバであり、前記励起光源は、1.58μm帯の波長多重信号が利得平坦となるような、前記等価的ファイバ長に対応した所定の強度の励起光を供給する励起光源であることを特徴とする
訂正事項4:
　特許請求の範囲の請求項4を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
13/2
準位を励起する1.48μm帯励起光源であり、前記エルビウム添加ファイバは、ファイバ長(m)とエルビウム添加濃度(重量ppm)との積である等価的ファイバ長が、0.2×10
5
(m・重量ppm)以上であるEr添加フッ化物系ファイバであり、前記励起光源は、1.58μm帯の波長多重信号が利得平坦となるような、前記等価的ファイバ長に対応した所定の強度の励起光を供給する励起光源であることを特徴とする
訂正事項5:
　特許請求の範囲の請求項5を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源であり、前記エルビウム添加ファイバは、ファイバ長(m)とエルビウム添加濃度(重量ppm)との積である等価的ファイバ長が、0.005×10
5
(m・重量ppm)以上であるEr添加テルライトガラス系ファイバであり、前記励起光源は、1.58μm帯の波長多重信号が利得平坦となるような、前記等価的ファイバ長に対応した所定の強度の励起光を供給する励起光源であることを特徴とする
訂正事項6:
　特許請求の範囲の請求項6を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
13/2
準位を励起する1.48μm帯励起光源であり、前記エルビウム添加ファイバは、ファイバ長(m)とエルビウム添加濃度(重量ppm)との積である等価的ファイバ長が、0.01×10
5
(m・重量ppm)以上であるEr添加テルライトガラス系ファイバであり、前記励起光源は、1.58μm帯の波長多重信号が利得平坦となるような、前記等価的ファイバ長に対応した所定の強度の励起光を供給する励起光源であることを特徴とする
訂正事項7:
　特許請求の範囲の請求項7を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源であり、前記エルビウム添加ファイバは、ファイバ長(m)とエルビウム添加濃度(重量ppm)との積である等価的ファイバ長が、0.008×10
5
(m・重量ppm)以上であるEr添加多成分酸化物ガラス系ファイバであり、前記励起光源は、1.58μm帯の波長多重信号が利得平坦となるような、前記等価的ファイバ長に対応した所定の強度の励起光を供給する励起光源であることを特徴とする
訂正事項8:
　特許請求の範囲の請求項8を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
13/2
準位を励起する1.48μm帯励起光源であり、前記エルビウム添加ファイバは、ファイバ長(m)とエルビウム添加濃度(重量ppm)との積である等価的ファイバ長が、0.015×10
5
(m・重量ppm)以上であるEr添加多成分酸化物ガラス系ファイバであり、前記励起光源は、1.58μm帯の波長多重信号が利得平坦となるような、前記等価的ファイバ長に対応した所定の強度の励起光を供給する励起光源であることを特徴とする
訂正事項9:
　特許請求の範囲の請求項9を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源であり、前記エルビウム添加ファイバは、ファイバ長(m)とエルビウム添加濃度(重量ppm)との積である等価的ファイバ長が、0.01×10
5
(m・重量p 
m)以上であるEr添加カルコゲナイドガラス系ファイバであり、前記励起光源は、1.58μm帯の波長多重信号が利得平坦となるような、前記等価的ファイバ長に対応した所定の強度の励起光を供給する励起光源であることを特徴とする
訂正事項10:
　特許請求の範囲の請求項10を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
13/2
準位を励起する1.48μm帯励起光源であり、前記エルビウム添加ファイバは、ファイバ長(m)とエルビウム添加濃度(重量ppm)との積である等価的ファイバ長が、0.02×10
5
(m・重量ppm)以上であるEr添加カルコゲナイドガラス系ファイバであり、前記励起光源は、1.58μm帯の波長多重信号が利得平坦となるような、前記等価的ファイバ長に対応した所定の強度の励起光を供給する励起光源であることを特徴とする
訂正事項11:
　特許請求の範囲の請求項11を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源であり、前記エルビウム添加ファイバは、ファイバ長(m)とエルビウム添加濃度(重量ppm)との積である等価的ファイバ長が、0.008×10
5
(m・重量ppm)以上であるEr添加フツリン酸ガラス系ファイバであり、前記励起光源は、1.58μm帯の波長多重信号が利得平坦となるような、前記等価的ファイバ長に対応した所定の強度の励起光を供給する励起光源であることを特徴とする
訂正事項12:
　特許請求の範囲の請求項12を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
13/2
準位を励起する1.48μm帯励起光源であり、前記エルビウム添加ファイバは、ファイバ長(m)とエルビウム添加濃度(重量ppm)との積である等価的ファイバ長が、0.015×10
5
(m・重量ppm)以上であるEr添加フツリン酸ガラス系ファイバであり、前記励起光源は、1.58μm帯の波長多重信号が利得平坦となるような、前記等価的ファイバ長に対応した所定の強度の励起光を供給する励起光源であることを特徴とする
訂正事項13:
　特許請求の範囲の請求項13を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源とErの
4
I
13/2
準位を励起する1.48μm帯励起光源の両者であり、前記エルビウム添加ファイバは、ファイバ長(m)とエルビウム添加濃度(重量ppm)との積である等価的ファイバ長が、0.3×10
5
(m・重量ppm)以上であるEr添加石英系ファイバであり、前記励起光源は、1.58μm帯の波長多重信号が利得平坦となるような、前記等価的ファイバ長に対応した所定の強度の励起光を供給する励起光源であることを特徴とする
訂正事項14:
　特許請求の範囲の請求項14を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.97μm帯励起光源とErの
4
I
13/2
準位を励起する1.48μm帯励起光源の両者であり、前記エルビウム添加ファイバは、ファイバ長(m)とエルビウム添加濃度(重量ppm)との積である等価的ファイバ長が、0.1×10
5
(m・重量ppm)以上であるEr添加フッ化物系ファイバであり、前記励起光源は、1.58μm帯の波長多重信号が利得平坦となるような、前記等価的ファイバ長に対応した所定の強度の励起光を供給する励起光源であることを特徴とする
訂正事項15:
　特許請求の範囲の請求項15を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源とErの
4
I
13/2
準位を励起する1.48μm帯励起光源の両者であり、前記エルビウム添加ファイバは、ファイバ長(m)とエルビウム添加濃度(重量ppm)との積である等価的ファイバ長が、0.005×10
5
(m・重量ppm)以上であるEr添加テルライトガラス系ファイバであり、前記励起光源は、1.58μm帯の波長多重信号が利得平坦となるような、前記等価的ファイバ長に対応した所定の強度の励起光を供給する励起光源であることを特徴とする
訂正事項16:
　特許請求の範囲の請求項16を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源とErの
4
I
13/2
準位を励起する1.48μm帯励起光源の両者であり、前記エルビウム添加ファイバは、ファイバ長(m)とエルビウム添加濃度(重量ppm)との積である等価的ファイバ長が、0.008×10
5
(m・重量ppm)以上であるEr添加酸化物多成分ガラス系ファイバであり、前記励起光源は、1.58μm帯の波長多重信号が利得平坦となるような、前記等価的ファイバ長に対応した所定の強度の励起光を供給する励起光源であることを特徴とする
訂正事項17:
　特許請求の範囲の請求項17を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源とErの
4
I
13/2
準位を励起する1.48μm帯励起光源の両者であり、前記エルビウム添加ファイバは、ファイバ長(m)とエルビウム添加濃度(重量ppm)との積である等価的ファイバ長が、0.01×10
5
(m・重量ppm)以上であるEr添加カルコゲナイドガラス系ファイバであり、前記励起光源は、1.58μm帯の波長多重信号が利得平坦となるような、前記等価的ファイバ長に対応した所定の強度の励起光を供給する励起光源であることを特徴とする
訂正事項18:
　特許請求の範囲の請求項18を「
コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源とErの
4
I
13/2
準位を励起する1.48μm帯励起光源の両者であり、前記エルビウム添加ファイバは、ファイバ長(m)とエルビウム添加濃度(重量ppm)との積である等価的ファイバ長が、0.008×10
5
(m・重量ppm)以上であるEr添加フツリン酸ガラス系ファイバであり、前記励起光源は、1.58μm帯の波長多重信号が利得平坦となるような、前記等価的ファイバ長に対応した所定の強度の励起光を供給する励起光源であることを特徴とする
訂正事項19:
　特許請求の範囲の請求項19を「前記
所定の強度の励起光は、1.570〜1.600μmの波長域にある異なる複数の信号光における最大波長の信号利得と最小波長の信号利得の差を1dB以下とする励起光であることを特徴とする請求項1,2,5〜13,15〜18記載の
訂正事項20:
　特許請求の範囲の請求項20を「前記
所定の強度の励起光は、1.565〜1.600μmの波長域にある異なる複数の信号光における最大波長の信号利得と最小波長の信号利得の差を1dB以下とする励起光であることを特徴とする請求項3,4,14記載の
訂正事項21:
　特許請求の範囲の請求項21を「
コア部またはクラッド部の少なくとも一方にエルビウムを添加したエルビウム添加ファイバを、該エルビウム添加ファイバの励起に用いる励起光源からの励起光により励起して、1.58μm帯の波長域にある信号光を増幅する光増幅方法であって、ファイバ長(m)とエルビウム添加濃度(重量ppm)との積である等価的ファイバ長と前記励起光源とが請求項1〜18に記載の前記等価的ファイバ長と前記励起光源とであり、1.58μm帯の波長多重信号が利得平坦となるような、前記等価的ファイバ長に対応した所定の強度の励起光により励起して、前記信号光を増幅することを特徴とする光増幅方法。
訂正事項22:
　特許請求の範囲の請求項22を「前記励起光の前記所定の強度は、前記1.58μm帯の波長域にある複数の信号光における最大波長の信号利得と最小波長の信号利得の差が1dB以下となるように調整することを特徴とする請求項
21
訂正事項23:
　特許請求の範囲の請求項23を「前記1.58μ帯の波長域が1.57〜1.60μmの波長域であることを特徴とする請求項
21
訂正事項24:
　特許請求の範囲の請求項24を「前記1.58μmの波長域が1.565〜1.60μmの波長域であることを特徴とする請求項
21
訂正事項25:
　特許明細書の段落【0010】を「【課題を解決するための手段】上記目的を達成するために、
以下の発明を提案する。
訂正事項26:
　特許明細書の段落【0011】を「
まず、第1の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源であり、前記エルビウム添加ファイバは、ファイバ長(m)とエルビウム添加濃度(重量ppm)との積である等価的ファイバ長が、0.3×10
5
(m・重量ppm)以上であるEr添加石英系ファイバであり、前記励起光源は、1.58μm帯の波長多重信号が利得平坦となるような、前記等価的ファイバ長に対応した所定の強度の励起光を供給する励起光源
訂正事項27:
　特許明細書の段落【0012】を「
第2の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
13/2
準位を励起する1.48μm帯励起光源であり、前記エルビウム添加ファイバは、ファイバ長(m)とエルビウム添加濃度(重量ppm)との積である等価的ファイバ長が、0.6×10
5
(m・重量ppm)以上であるEr添加石英系ファイバであり、前記励起光源は、1.58μm帯の波長多重信号が利得平坦となるような、前記等価的ファイバ長に対応した所定の強度の励起光を供給する励起光源
訂正事項28:
　特許明細書の段落【0013】を「
第3の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.97μm帯励起光源であり、前記エルビウム添加ファイバは、ファイバ長(m)とエルビウム添加濃度(重量ppm)との積である等価的ファイバ長が、0.1×10
5
(m・重量ppm)以上であるEr添加フッ化物系ファイバであり、前記励起光源は、1.58μm帯の波長多重信号が利得平坦となるような、前記等価的ファイバ長に対応した所定の強度の励起光を供給する励起光源
訂正事項29:
　特許明細書の段落【0014】を「
第4の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
13/2
準位を励起する1.48μm帯励起光源であり、前記エルビウム添加ファイバは、ファイバ長(m)とエルビウム添加濃度(重量ppm)との積である等価的ファイバ長が、0.2×10
5
(m・重量ppm)以上であるEr添加フッ化物系ファイバであり、前記励起光源は、1.58μm帯の波長多重信号が利得平坦となるような、前記等価的ファイバ長に対応した所定の強度の励起光を供給する
訂正事項30:
　特許明細書の段落【0015】を「
第5の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源であり、前記エルビウム添加ファイバは、ファイバ長(m)とエルビウム添加濃度(重量ppm)との積である等価的ファイバ長が、0.005×10
5
(m・重量ppm)以上であるEr添加テルライトガラス系ファイバであり、前記励起光源は、1.58μm帯の波長多重信号が利得平坦となるような、前記等価的ファイバ長に対応した所定の強度の励起光を供給する
訂正事項31:
　特許明細書の段落【0016】を「
第6の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
13/2
準位を励起する1.48μm帯励起光源であり、前記エルビウム添加ファイバは、ファイバ長(m)とエルビウム添加濃度(重量ppm)との積である等価的ファイバ長が、0.01×10
5
(m・重量ppm)以上であるEr添加テルライトガラス系ファイバであり、前記励起光源は、1.58μm帯の波長多重信号が利得平坦となるような、前記等価的ファイバ長に対応した所定の強度の励起光を供給する
訂正事項32:
　特許明細書の段落【0017】を「
第7の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源であり、前記エルビウム添加ファイバは、ファイバ長(m)とエルビウム添加濃度(重量ppm)との積である等価的ファイバ長が、0.008×10
5
(m・重量ppm)以上であるEr添加多成分酸化物ガラス系ファイバであり、前記励起光源は、1.58μm帯の波長多重信号が利得平坦となるような、前記等価的ファイバ長に対応した所定の強度の励起光を供給する
訂正事項33:
　特許明細書の段落【0018】を「
第8の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
13/2
準位を励起する1.48μm帯励起光源であり、前記エルビウム添加ファイバは、ファイバ長(m)とエルビウム添加濃度(重量ppm)との積である等価的ファイバ長が、0.015×10
5
(m・重量ppm)以上であるEr添加多成分酸化物ガラス系ファイバであり、前記励起光源は、1.58μm帯の波長多重信号が利得平坦となるような、前記等価的ファイバ長に対応した所定の強度の励起光を供給する
訂正事項34:
　特許明細書の段落【0019】を「
第9の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源であり、前記エルビウム添加ファイバは、ファイバ長(m)とエルビウム添加濃度(重量ppm)との積である等価的ファイバ長が、0.01×10
5
(m・重量p 
m)以上であるEr添加カルコゲナイドガラス系ファイバであり、前記励起光源は、1.58μm帯の波長多重信号が利得平坦となるような、前記等価的ファイバ長に対応した所定の強度の励起光を供給する
訂正事項35:
　特許明細書の段落【0020】を「
第10の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
13/2
準位を励起する1.48μm帯励起光源であり、前記エルビウム添加ファイバは、ファイバ長(m)とエルビウム添加濃度(重量ppm)との積である等価的ファイバ長が、0.02×10
5
(m・重量ppm)以上であるEr添加カルコゲナイドガラス系ファイバであり、前記励起光源は、1.58μm帯の波長多重信号が利得平坦となるような、前記等価的ファイバ長に対応した所定の強度の励起光を供給する
訂正事項36:
　特許明細書の段落【0021】を「
第11の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源であり、前記エルビウム添加ファイバは、ファイバ長(m)とエルビウム添加濃度(重量ppm)との積である等価的ファイバ長が、0.008×10
5
(m・重量ppm)以上であるEr添加フツリン酸ガラス系ファイバであり、前記励起光源は、1.58μm帯の波長多重信号が利得平坦となるような、前記等価的ファイバ長に対応した所定の強度の励起光を供給する
訂正事項37:
　特許明細書の段落【0022】を「
第12の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
13/2
準位を励起する1.48μm帯励起光源であり、前記エルビウム添加ファイバは、ファイバ長(m)とエルビウム添加濃度(重量ppm)との積である等価的ファイバ長が、0.015×10
5
(m・重量ppm)以上であるEr添加フツリン酸ガラス系ファイバであり、前記励起光源は、1.58μm帯の波長多重信号が利得平坦となるような、前記等価的ファイバ長に対応した所定の強度の励起光を供給する
訂正事項38:
　特許明細書の段落【0023】を「
第13の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源とErの
4
I
13/2
準位を励起する1.48μm帯励起光源の両者であり、前記エルビウム添加ファイバは、ファイバ長(m)とエルビウム添加濃度(重量ppm)との積である等価的ファイバ長が、0.3×10
5
(m・重量ppm)以上であるEr添加石英系ファイバであり、前記励起光源は、1.58μm帯の波長多重信号が利得平坦となるような、前記等価的ファイバ長に対応した所定の強度の励起光を供給する
訂正事項39:
　特許明細書の段落【0024】を「
第14の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.97μm帯励起光源とErの
4
I
13/2
準位を励起する1.48μm帯励起光源の両者であり、前記エルビウム添加ファイバは、ファイバ長(m)とエルビウム添加濃度(重量ppm)との積である等価的ファイバ長が、0.1×10
5
(m・重量ppm)以上であるEr添加フッ化物系ファイバであり、前記励起光源は、1.58μm帯の波長多重信号が利得平坦となるような、前記等価的ファイバ長に対応した所定の強度の励起光を供給する
訂正事項40:
　特許明細書の段落【0025】を「
第15の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源とErの
4
I
13/2
準位を励起する1.48μm帯励起光源の両者であり、前記エルビウム添加ファイバは、ファイバ長(m)とエルビウム添加濃度(重量ppm)との積である等価的ファイバ長が、0.005×10
5
(m・重量ppm)以上であるEr添加テルライトガラス系ファイバであり、前記励起光源は、1.58μm帯の波長多重信号が利得平坦となるような、前記等価的ファイバ長に対応した所定の強度の励起光を供給する励起光源である
訂正事項41:
　特許明細書の段落【0026】を「
第16の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源とErの
4
I
13/2
準位を励起する1.48μm帯励起光源の両者であり、前記エルビウム添加ファイバは、ファイバ長(m)とエルビウム添加濃度(重量ppm)との積である等価的ファイバ長が、0.008×10
5
(m・重量ppm)以上であるEr添加酸化物多成分ガラス系ファイバであり、前記励起光源は、1.58μm帯の波長多重信号が利得平坦となるような、前記等価的ファイバ長に対応した所定の強度の励起光を供給する励起光源である
訂正事項42:
特許明細書の段落【0027】を「
第17の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源とErの
4
I
13/2
準位を励起する1.48μm帯励起光源の両者であり、前記エルビウム添加ファイバは、ファイバ長(m)とエルビウム添加濃度(重量ppm)との積である等価的ファイバ長が、0.01×10
5
(m・重量ppm)以上であるEr添加カルコゲナイドガラス系ファイバであり、前記励起光源は、1.58μm帯の波長多重信号が利得平坦となるような、前記等価的ファイバ長に対応した所定の強度の励起光を供給する励起光源である
訂正事項43:
　特許明細書の段落【0028】を「
第18の発明は、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、Erの
4
I
11/2
準位を励起する0.98μm帯励起光源とErの
4
I
13/2
準位を励起する1.48μm帯励起光源の両者であり、前記エルビウム添加ファイバは、ファイバ長(m)とエルビウム添加濃度(重量ppm)との積である等価的ファイバ長が、0.008×10
5
(m・重量ppm)以上であるEr添加フツリン酸ガラス系ファイバであり、前記励起光源は、1.58μm帯の波長多重信号が利得平坦となるような、前記等価的ファイバ長に対応した所定の強度の励起光を供給する励起光源である
訂正事項44:
　特許明細書の段落【0029】を「
第19の発明は、第1,第2,第5〜第13,第15〜第18の発明の光増幅器であって、前記所定の強度の励起光は、1.570〜1.600μmの波長域にある異なる複数の信号光における最大波長の信号利得と最小波長の信号利得の差を1dB以下とする励起光である
訂正事項45:
　特許明細書の段落【0030】を「
第20の発明は、第3,第4,第14の発明の光増幅器であって、前記所定の強度の励起光は、1.565〜1.600μmの波長域にある異なる複数の信号光における最大波長の信号利得と最小波長の信号利得の差を1dB以下とする励起光である
訂正事項46:
　特許明細書の段落【0031】を「
第21の発明は、コア部またはクラッド部の少なくとも一方にエルビウムを添加したエルビウム添加ファイバを、該エルビウム添加ファイバの励起に用いる励起光源からの励起光により励起して、1.58μm帯の波長域にある信号光を増幅する光増幅方法であって、ファイバ長(m)とエルビウム添加濃度(重量ppm)との積である等価的ファイバ長と前記励起光源とが第1〜第18の発明の前記等価的ファイバ長と前記励起光源とであり、
訂正事項47:
　特許明細書の段落【0032】を「第
22
訂正事項48:
　特許明細書の段落【0033】を「第
23
訂正事項49:
　特許明細書の段落【0034】を「第
24
　
【2-2】訂正の目的の適否、新規事項の有無及び拡張・変更の存否
　上記訂正事項1〜18は、訂正前の請求項4〜21に記載された技術事項により特定される発明であり、上記訂正事項19は、訂正前の請求項2に記載された技術事項を訂正前の請求項4、5、8〜16、18〜21に記載された技術事項によりさらに限定を加える訂正であり、上記訂正事項20は、訂正前の請求項3に記載された技術事項を訂正前の請求項6、7、17に記載された技術事項によりさらに限定を加える訂正であり、上記訂正事項21は、訂正前の請求項22に記載された技術事項を訂正前の請求項4〜21に記載された技術事項によりさらに限定を加える訂正であり、上記訂正事項22は、訂正前の請求項23に記載された技術事項を訂正前の請求項4〜21に記載された技術事項によりさらに限定を加える訂正であり、上記訂正事項23は、訂正前の請求項24に記載された技術事項を訂正前の請求項4〜21に記載された技術事項によりさらに限定を加える訂正であり、上記訂正事項24は、訂正前の請求項25に記載された技術事項を訂正前の請求項4〜21に記載された技術事項によりさらに限定を加える訂正である。よって、以上の訂正は、特許請求の範囲の減縮を目的とし、願書に添付された明細書及び図面に記載された事項の範囲内でする訂正である。
　また、上記訂正事項25〜49は、訂正事項1〜24により生じる明細書の記載事項の不整合により不明りょうとなる記載の釈明を目的とし、願書に添付された明細書に記載された事項の範囲内でする訂正である。
　さらに上記訂正事項1〜49は、実質的に特許請求の範囲を拡張し、又は変更するものでもない。
　
【2-3】むすび
　以上のとおりであるから、上記訂正は、特許法第120条の4第2項ただし書き並びに同条第3項で準用する同法126条第2項及び第3項において規定する要件に適合するので当該訂正請求を認める。
　
【3】特許異議の申立てについての判断
【3-1】本件発明1〜24
　訂正された本件の請求項1〜24に係る発明(以下、「本件発明1〜24」という。)は、全文訂正明細書の特許請求の範囲に記載されたとおりであり、上記「【2-1】訂正の要旨」における訂正事項1〜訂正事項24のとおりである。
　
【3-2】申立ての理由の概要
　特許異議申立人は、訂正前の請求項1〜25に係る発明は、本件特許の出願の日前に公開された下記刊行物に記載された発明に基づいて、その出願前にその発明の属する技術の分野における通常の知識を有する者が容易に発明をすることができたものであり、特許法第2 9条第2項の規定により特許を受けることができないものであるから、取り消されるべきものである旨主張する。
　
刊行物1: 特開平8-110535号公報
刊行物2: 特開平8-111557号公報
刊行物3: 特開平8-95097号公報
刊行物4: 特開平6-125130号公報
刊行物5: 特開平4-250429号公報 
　
【3-3】刊行物の開示事項
刊行物1:特開平8-110535号公報 
　(2頁左欄38行〜39行)「光増幅媒体ならびにこれを用いた光増幅器およびレーザ装置」
　(2頁右欄7〜14行)「波長多重伝送方式に使用されるEDFAに要求される特性は、先ず、信号波長による増幅利得の変動が小さいことである。従って、現在、利得が波長に対してフラットなEDFAの研究が進められている。」
　(2頁右欄44〜47行)「本発明の目的は、従来の増幅利得が狭い波長でしかフラットにならないEDFAの特性を改良し、幅広い波長城で増幅利得がフラットになるEDFAおよび…を提供すること」
　(3頁右欄48行〜4頁左欄2行)「図1は、本実施例の構成図であり、信号光源1および励起光源2は光カップラ3を介して増幅用光ファイバ4の一端に接続され、増幅用光ファイバ4の他端には光アイソレータ5が接続されている。」
　(図1)その実施例である光増幅器の構成図が示されている。
　(5頁左欄38行〜同頁右欄12行)「【0043】【実施例7】図3は本発明の実施例であり、11,11'は励起用半導体レーザ(波長:1480nm)、12,12'は信号光と励起光とを結合させる光力ツプラー、13,15は増幅用光ファイバ、14は光アイソレータであり、信号光はAのポートより入射したのちBのポートより出射する構成となっている・・・【0046】図4は得られた利得スペクトルを示す図である。1530nmから1600nmまでの70nm幅で利得が30dB近くの値を持ちフラットになっていることがわかる。」
　(図3)実施例7のレーザ装置の構成が示され、図4には実施例7で得られた利得スペクトルのグラフが示されている。
　(請求項1)「少なくともコアが希土類元素を添加したガラスで形成された光ファイバからなる光増幅媒体において、前記ガラスが、エルビウムを添加した酸化テルライド系ガラスである…。」
　(4頁左欄17〜18行)「【0030】以上の実施例では励起波長として0.98μmを使い、4I11/2準位を励起したが、」
　(4頁左欄18〜20行)「1.48μm帯の波長を用い4I13/2準位を直接励起しても良いことは言うまでもない。」
　(4頁右欄15〜30行)「【0037】増幅用ファイバとしてEr1000ppmをコアに添加したファイバ4mを用いて1.5μm帯の増幅特性を測定した。また、入力信号レベルを0dBとして飽和領域での利得をスペクトルを測定したところ、1530nmから1600nmまでの70nm幅で利得がフラットになった(励起強度は100mWであった)。」
　(5頁右欄3〜12行)「【0045】…ファイバ長はそれぞれ10m、および7mであった。11,11'の励起用半導体レーザの出力光強度を150mWとして1.5μm帯の利得スペクトルを測定した。【0046】図4は得られた利得スペクトルを示す図である。1530nmから1600nmまでの70nm幅で利得が30dB近くの値を持ちフラットになっていることがわかる。」
　(図4)その利得スペクトルのグラフが示されている。
　
刊行物2:特開平8-111557号公報 
　(【発明の名称】)「波長多重用光ファイバ増幅器に記載)」
　(第1頁【要約】の【目的】欄)「2つの異なる波長帯の光波の多重化された信号光を1台のエルビュウムドープ光ファイバ増幅器で光増幅する際に、励起効を無駄に消費することなく、かつ各々の波長帯に対して最適なエルビュウムドープ光ファイバ長で利得の均一化を図る方法を提供することである。」
　(3頁右欄49行〜4頁左欄3行)「光ファイバ増幅器の利得は、光ファイバ長の変化に対して極大値をもち、その極大となる光ファイバ長は一般に信号光波長により異なるので、エルビュウムドープ光ファイバ長を適切な値に選ぶと2光波に対する利得を均一にすることは可能である。」
　
刊行物3:特開平8-95097号公報 
　(第2頁右欄45〜46行)「波長多重光信号を増幅するための波長多重光増幅器に関するものである。」
　(5頁右欄34〜44行)「図3において示された構成においては、・・・励起LD2の励起光の強度を制御する。これによって、光出力が多重信号数に応じたレベルで一定に保たれる。」
　(図3)その波長多重光増幅器の原理的構成が示されている。
　
刊行物4:特開平6-125130号公報 
　(請求項3)「・・・ Er3+イオンのエネルギー遷移4I11/2→4I15/2を利用することにより970nmから1020nmの波長で発振する・・・」
　
刊行物5:特開平4-250429号公報
　(2頁左欄32〜33行)「Er添加光ファイバ中で信号光を光増幅する光ファイバ増幅器に関する」
　(3頁右欄26〜34行)「本実施例の光ファイバ増幅器では、信号光は、励起光源21から出射された0.98μmの励起光と光ファイバ力ップラ31によって合波された後に、Er添加光ファイバ1に入射される。一方、励起光源22からの波長1.48μm励起光は、光ファイバカップラ32によって後方励起構成でEr添加光ファイバ1に入射されている。」
　
【3-4】発明1〜18の進歩性について
　発明1〜18は、「コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、1.58μm帯の波長多重信号が利得平坦となるような、前記等価的ファイバ長に対応した所定の強度の励起光を供給する励起光源であることを特徴とする光増幅器。」において、励起光源の波長、エルビウム添加ファイバの等価的ファイバ長、及びそのファイバを、各発明毎に以下のように技術的に特定したものである。
　以下、P:励起光源の波長 EL:等価的ファイバ長(m・重量ppm) F:ファイバ母材、とする。
発明1
発明2
発明3
発明4
発明5
発明6
発明7
発明8
発明9
発明10
発明11
発明12
発明13
発明14
発明15
発明16
発明17
発明18
　
　ここで、刊行物1には、その記載からみて、コア部またはクラッド部の少なくとも一方にエルビウムを添加したエルビウム添加ファイバと、該エルビウム添加ファイバを励起する励起光源と、該励起光源からの励起光と1.58μm帯の波長域にある信号光とを前記エルビウム添加ファイバに入射する光学手段と、光アイソレータとを備えた光増幅器であって、前記励起光源は、1530nmから1600nmまでの70nm幅で利得がフラットとなるような、光増幅器において、励起光源の波長を0.98μm又は1.48μm帯、Er1000ppmをコアに添加したファイバ4mを用い、そのファイバをエルビウムを添加した酸化テルライド系ガラスとした発明が記載されている。
　しかし、刊行物1において、「1530nmから1600nmまでの70nm幅で利得がフラットとなる」との記載は、必ずしも「1.58μm帯の波長多重信号が利得平坦となる」ことを意味していない。このことは、刊行物1の図4及び段落【0037】の記載を参酌すると、1530nmから1600nmまでの70nm幅のスペクトル帯域を有する入力信号を用いたとは認められず、入力信号としては、単一の波長を用いて波長を掃引して得た利得曲線と解するのが自然である。従って、発明1〜18と刊行物1記載の発明とは、波長多重信号を利得平坦とするか、単一の波長を用いて波長を掃引して得た利得曲線を平坦とするかの点で少なくとも相違する。そして、単一の波長をある増幅系に入力し、その波長をある帯域で掃引して得た利得曲線を前記増幅系により平坦化できたとしても、一般には同じ前記帯域の波長多重信号が前記増幅系によって必ずしも利得平坦とは成らないことは、当業者が容易に推定できるところであるから、1.58μm帯の波長多重信号を利得平坦させることに着目して、励起光源の波長、エルビウム添加ファイバの等価的ファイバ長、及びそのファイバの母材を選択するという着想は、当業者が刊行物1の記載に基づいて容易に想到できたものとは認められない。また、刊行物2〜5を検討しても、1.58μm帯の波長多重信号を利得平坦にするための技術事項は示されていない。なお、刊行物2には、2つの波長を多重化した信号の利得を等しくするためにファイバ長を調節する技術が開示されているが、任意の多重度の信号を、励起光源の波長、エルビウム添加ファイバの等価的ファイバ長、及びそのファイバの母材の選択により利得平坦にする技術は開示されていない。
　そして、各発明において特定された励起光源の波長、エルビウム添加ファイバの等価的ファイバ長、及びそのファイバの母材の選択により、1.58μm帯の波長多重信号を利得平坦にするという特有の効果が達成可能になるものと認められる。
　よって、発明1〜18は刊行物1〜5に記載された発明に基づいて当業者が容易に発明できたものとは認められない。
　
【3-5】発明19〜24の進歩性について
　発明19〜24は、発明1〜18のうちのいずれかの発明における、励起光源の波長、エルビウム添加ファイバの等価的ファイバ長、及びそのファイバの母材を、それらの発明を特定する技術事項とする光ファイバ増幅器、又は光増幅方法である。
　従って、発明19〜24は、「【3-4】発明1〜18の進歩性について」において説明した理由により、刊行物1〜5に記載された発明に基づいて当業者が容易に発明できたものとは認められない。
　
【3-6】むすび
　以上のとおりであるから、特許異議申立の理由及び証拠方法によっては、本件の請求項1〜24に係る発明の特許を取り消すことはできない。
　また、他に本件の請求項1〜24に係る発明の特許を取り消すべき理由を発見しない。
　よって、結論のとおり決定する。
【異議決定日】
平成１５年５月６日（２００３．５．６）
【訂正の要旨】
　（３−１）．特許請求の範囲の請求項１を「コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は
、Ｅ
源で
０．３×１０５（ｍ・重量ｐｐｍ）以上であるＥｒ添加石英系ファイバであり、
　（３−２）．特許請求の範囲の請求項２を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．６×１０５（ｍ・重量ｐｐｍ）以上であるＥｒ添加石英系ファイバであり、前記励起光源は、１．５８μｍ帯の波長多重信号が利得平坦となるような、前記等価的ファイバ長に対応した所定の強度の励起光を供給する励起光源であることを特徴とする
　（３−３）．特許請求の範囲の請求項３を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９７μｍ帯励起光源であり、前記エルビウム添加ファイバは、ファイバ長（ｍ）とエルビウム添加濃度（重量ｐｐｍ）との積である等価的ファイバ長が、０．１×１０５（ｍ・重量ｐｐｍ）以上であるＥｒ添加フッ化物系ファイバであり、前記励起光源は、１．５８μｍ帯の波長多重信号が利得平坦となるような、前記等価的ファイバ長に対応した所定の強度の励起光を供給する励起光源であることを特徴とする
　（３−４）．特許請求の範囲の請求項４を「
コア部またはクラッド部の少なくとも一方にエルビウムを添加したエルビウム添加ファイバと、該エルビウム添加ファイバを励起する励起光源と、該励起光源からの励起光と１．５８μｍ帯の波域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．２×１０５（ｍ・重量ｐｐｍ）以上であるＥｒ添加フッ化物系ファイバであり、前記励起光源は、１．５８μｍ帯の波長多重信号が利得平坦となるような、前記等価的ファイバ長に対応した所定の強度の励起光を供給する励起光源であることを特徴とする
　（３−５）．特許請求の範囲の請求項５を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源であり、前記エルビウム添加ファイバは、ファイバ長（ｍ）とエルビウム添加濃度（重量ｐｐｍ）との積である等価的ファイバ長が、０．００５×１０５（ｍ・重量ｐｐｍ）以上であるＥｒ添加テルライトガラス系ファイバであり、前記励起光源は、１．５８μｍ帯の波長多重信号が利得平坦となるような、前記等価的ファイバ長に対応した所定の強度の励起光を供給する励起光源であることを特徴とする
　（３−６）．特許請求の範囲の請求項６を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．０１×１０５（ｍ・重量ｐｐｍ）以上であるＥｒ添加テルライトガラス系ファイバであり、前記励起光源は、１．５８μｍ帯の波長多重信号が利得平坦となるような、前記等価的ファイバ長に対応した所定の強度の励起光を供給する励起光源であることを特徴とする
　（３−７）．特許請求の範囲の請求項７を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源であり、前記エルビウム添加ファイバは、ファイバ長（ｍ）とエルビウム添加濃度（重量ｐｐｍ）との積である等価的ファイバ長が、０．００８×１０５（ｍ・重量ｐｐｍ）以上であるＥｒ添加多成分酸化物ガラス系ファイバであり、前記励起光源は、１．５８μｍ帯の波長多重信号が利得平坦となるような、前記等価的ファイバ長に対応した所定の強度の励起光を供給する励起光源であることを特徴とする
　（３−８）．特許請求の範囲の請求項８を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．０１５×１０５（ｍ・重量ｐｐｍ）以上であるＥｒ添加多成分酸化物ガラス系ファイバであり、前記励起光源は、１．５８μｍ帯の波長多重信号が利得平坦となるような、前記等価的ファイバ長に対応した所定の強度の励起光を供給する励起光源であることを特徴とする
　（３−９）．特許請求の範囲の請求項９を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源であり、前記エルビウム添加ファイバは、ファイバ長（ｍ）とエルビウム添加濃度（重量ｐｐｍ）との積である等価的ファイバ長が、０．０１×１０５（ｍ・重量ｐｐｍ）以上であるＥｒ添加カルコゲナイドガラス系ファイバであり、前記励起光源は、１．５８μｍ帯の波長多重信号が利得平坦となるような、前記等価的ファイバ長に対応した所定の強度の励起光を供給する励起光源であることを特徴とする
　（３−１０）．特許請求の範囲の請求項１０を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．０２×１０５（ｍ・重量ｐｐｍ）以上であるＥｒ添加カルコゲナイドガラス系ファイバであり、前記励起光源は、１．５８μｍ帯の波長多重信号が利得平坦となるような、前記等価的ファイバ長に対応した所定の強度の励起光を供給する励起光源であることを特徴とする
　（３−１１）．特許請求の範囲の請求項１１を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源であり、前記エルビウム添加ファイバは、ファイバ長（ｍ）とエルビウム添加濃度（重量ｐｐｍ）との積である等価的ファイバ長が、０．００８×１０５（ｍ・重量ｐｐｍ）以上であるＥｒ添加フツリン酸ガラス系ファイバであり、前記励起光源は、１．５８μｍ帯の波長多重信号が利得平坦となるような、前記等価的ファイバ長に対応した所定の強度の励起光を供給する励起光源であることを特徴とする
　（３−１２）．特許請求の範囲の請求項１２を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．０１５×１０５（ｍ・重量ｐｐｍ）以上であるＥｒ添加フツリン酸ガラス系ファイバであり、前記励起光源は、１．５８μｍ帯の波長多重信号が利得平坦となるような、前記等価的ファイバ長に対応した所定の強度の励起光を供給する励起光源であることを特徴とする
　（３−１３）．特許請求の範囲の請求項１３を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．３×１０５（ｍ・重量ｐｐｍ）以上であるＥｒ添加石英系ファイバであり、前記励起光源は、１．５８μｍ帯の波長多重信号が利得平坦となるような、前記等価的ファイバ長に対応した所定の強度の励起光を供給する励起光源であることを特徴とする
　（３−１４）．特許請求の範囲の請求項１４を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９７μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．１×１０５（ｍ・重量ｐｐｍ）以上であるＥｒ添加フッ化物系ファイバであり、前記励起光源は、１．５８μｍ帯の波長多重信号が利得平坦となるような、前記等価的ファイバ長に対応した所定の強度の励起光を供給する励起光源であることを特徴とする
　（３−１５）．特許請求の範囲の請求項１５を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．００５×１０５（ｍ・重量ｐｐｍ）以上であるＥｒ添加テルライトガラス系ファイバであり、前記励起光源は、１．５８μｍ帯の波長多重信号が利得平坦となるような、前記等価的ファイバ長に対応した所定の強度の励起光を供給する励起光源であることを特徴とする
　（３−１６）．特許請求の範囲の請求項１６を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．００８×１０５（ｍ・重量ｐｐｍ）以上であるＥｒ添加酸化物多成分ガラス系ファイバであり、前記励起光源は、１．５８μｍ帯の波長多重信号が利得平坦となるような、前記等価的ファイバ長に対応した所定の強度の励起光を供給する励起光源であることを特徴とする
　（３−１７）．特許請求の範囲の請求項１７を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．０１×１０５（ｍ・重量ｐｐｍ）以上であるＥｒ添加カルコゲナイドガラス系ファイバであり、前記励起光源は、１．５８μｍ帯の波長多重信号が利得平坦となるような、前記等価的ファイバ長に対応した所定の強度の励起光を供給する励起光源であることを特徴とする
　（３−１８）．特許請求の範囲の請求項１８を「
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．００８×１０５（ｍ・重量ｐｐｍ）以上であるＥｒ添加フツリン酸ガラス系ファイバであり、前記励起光源は、１．５８μｍ帯の波長多重信号が利得平坦となるような、前記等価的ファイバ長に対応した所定の強度の励起光を供給する励起光源であることを特徴とする
　（３−１９）．特許請求の範囲の請求項１９を「前記
所定の強度の励起光は、１．５７０〜１．６００μｍの波長域にある異なる複数の信号光における最大波長の信号利得と最小波長の信号利得の差を１ｄＢ以下とする励起光であることを特徴とする請求項１，２，５〜１３，１５〜１８記載の
　（３−２０）．特許請求の範囲の請求項２０を「前記
所定の強度の励起光は、１．５６５〜１．６００μｍの波長域にある異なる複数の信号光における最大波長の信号利得と最小波長の信号利得の差を１ｄＢ以下とする励起光であることを特徴とする請求項３，４，１４記載の
　（３−２１）．特許請求の範囲の請求項２１を「
コア部またはクラッド部の少なくとも一方にエルビウムを添加したエルビウム添加ファイバを、該エルビウム添加ファイバの励起に用いる励起光源からの励起光により励起して、１．５８μｍ帯の波長域にある信号光を増幅する光増幅方法であって、ファイバ長（ｍ）とエルビウム添加濃度（重量ｐｐｍ）との積である等価的ファイバ長と前記励起光源とが請求項１〜１８に記載の前記等価的ファイバ長と前記励起光源とであり、１．５８μｍ帯の波長多重信号が利得平坦となるような、前記等価的ファイバ長に対応した所定の強度の励起光により励起して、前記信号光を増幅することを特徴とする光増幅方法。
　（３−２２）．特許請求の範囲の請求項２２を「前記励起光の前記所定の強度は、前記１．５８μｍ帯の波長域にある複数の信号光における最大波長の信号利得と最小波長の信号利得の差が１ｄＢ以下となるように調整することを特徴とする請求項
２１
　（３−２３）．特許請求の範囲の請求項２３を「前記１．５８μ帯の波長域が１．５７〜１．６０μｍの波長域であることを特徴とする請求項
２１
　（３−２４）．特許請求の範囲の請求項２４を「前記１．５８μｍの波長域が１．５６５〜１．６０μｍの波長域であることを特徴とする請求項
２１
　（３−２５）．特許明細書の段落【００１０】を「【課題を解決するための手段】上記目的を達成するために、
以下の発明を提案する。
　（３−２６）．特許明細書の段落【００１１】を「
まず、第１の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源であり、前記エルビウム添加ファイバは、ファイバ長（ｍ）とエルビウム添加濃度（重量ｐｐｍ）との積である等価的ファイバ長が、０．３×１０５（ｍ・重量ｐｐｍ）以上であるＥｒ添加石英系ファイバであり、前記励起光源は、１．５８μｍ帯の波長多重信号が利得平坦となるような、前記等価的ファイバ長に対応した所定の強度の励起光を供給する励起光源
　（３−２７）．特許明細書の段落【００１２】を「
第２の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．６×１０５（ｍ・重量ｐｐｍ）以上であるＥｒ添加石英系ファイバであり、前記励起光源は、１．５８μｍ帯の波長多重信号が利得平坦となるような、前記等価的ファイバ長に対応した所定の強度の励起光を供給する励起光源
　（３−２８）．特許明細書の段落【００１３】を「
第３の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９７μｍ帯励起光源であり、前記エルビウム添加ファイバは、ファイバ長（ｍ）とエルビウム添加濃度（重量ｐｐｍ）との積である等価的ファイバ長が、０．１×１０５（ｍ・重量ｐｐｍ）以上であるＥｒ添加フッ化物系ファイバであり、前記励起光源は、１．５８μｍ帯の波長多重信号が利得平坦となるような、前記等価的ファイバ長に対応した所定の強度の励起光を供給する励起光源
　（３−２９）．特許明細書の段落【００１４】を「
第４の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．２×１０５（ｍ・重量ｐｐｍ）以上であるＥｒ添加フッ化物系ファイバであり、前記励起光源は、１．５８μｍ帯の波長多重信号が利得平坦となるような、前記等価的ファイバ長に対応した所定の強度の励起光を供給する
　（３−３０）．特許明細書の段落【００１５】を「
第５の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源であり、前記エルビウム添加ファイバは、ファイバ長（ｍ）とエルビウム添加濃度（重量ｐｐｍ）との積である等価的ファイバ長が、０．００５×１０５（ｍ・重量ｐｐｍ）以上であるＥｒ添加テルライトガラス系ファイバであり、前記励起光源は、１．５８μｍ帯の波長多重信号が利得平坦となるような、前記等価的ファイバ長に対応した所定の強度の励起光を供給する
　（３−３１）．特許明細書の段落【００１６】を「
第６の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．０１×１０５（ｍ・重量ｐｐｍ）以上であるＥｒ添加テルライトガラス系ファイバであり、前記励起光源は、１．５８μｍ帯の波長多重信号が利得平坦となるような、前記等価的ファイバ長に対応した所定の強度の励起光を供給する
　（３−３２）．特許明細書の段落【００１７】を「
第７の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源であり、前記エルビウム添加ファイバは、ファイバ長（ｍ）とエルビウム添加濃度（重量ｐｐｍ）との積である等価的ファイバ長が、０．００８×１０５（ｍ・重量ｐｐｍ）以上であるＥｒ添加多成分酸化物ガラス系ファイバであり、前記励起光源は、１．５８μｍ帯の波長多重信号が利得平坦となるような、前記等価的ファイバ長に対応した所定の強度の励起光を供給する
　（３−３３）．特許明細書の段落【００１８】を「
第８の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．０１５×１０５（ｍ・重量ｐｐｍ）以上であるＥｒ添加多成分酸化物ガラス系ファイバであり、前記励起光源は、１．５８μｍ帯の波長多重信号が利得平坦となるような、前記等価的ファイバ長に対応した所定の強度の励起光を供給する
　（３−３４）．特許明細書の段落【００１９】を「
第９の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源であり、前記エルビウム添加ファイバは、ファイバ長（ｍ）とエルビウム添加濃度（重量ｐｐｍ）との積である等価的ファイバ長が、０．０１×１０５（ｍ・重量ｐｐｍ）以上であるＥｒ添加カルコゲナイドガラス系ファイバであり、前記励起光源は、１．５８μｍ帯の波長多重信号が利得平坦となるような、前記等価的ファイバ長に対応した所定の強度の励起光を供給する
　（３−３５）．特許明細書の段落【００２０】を「
第１０の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．０２×１０５（ｍ・重量ｐｐｍ）以上であるＥｒ添加カルコゲナイドガラス系ファイバであり、前記励起光源は、１．５８μｍ帯の波長多重信号が利得平坦となるような、前記等価的ファイバ長に対応した所定の強度の励起光を供給する
　（３−３６）．特許明細書の段落【００２１】を「
第１１の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源であり、前記エルビウム添加ファイバは、ファイバ長（ｍ）とエルビウム添加濃度（重量ｐｐｍ）との積である等価的ファイバ長が、０．００８×１０５（ｍ・重量ｐｐｍ）以上であるＥｒ添加フツリン酸ガラス系ファイバであり、前記励起光源は、１．５８μｍ帯の波長多重信号が利得平坦となるような、前記等価的ファイバ長に対応した所定の強度の励起光を供給する
　（３−３７）．特許明細書の段落【００２２】を「
第１２の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．０１５×１０５（ｍ・重量ｐｐｍ）以上であるＥｒ添加フツリン酸ガラス系ファイバであり、前記励起光源は、１．５８μｍ帯の波長多重信号が利得平坦となるような、前記等価的ファイバ長に対応した所定の強度の励起光を供給する
　（３−３８）．特許明細書の段落【００２３】を「
第１３の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．３×１０５（ｍ・重量ｐｐｍ）以上であるＥｒ添加石英系ファイバであり、前記励起光源は、１．５８μｍ帯の波長多重信号が利得平坦となるような、前記等価的ファイバ長に対応した所定の強度の励起光を供給する
　（３−３９）．特許明細書の段落【００２４】を「
第１４の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９７μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．１×１０５（ｍ・重量ｐｐｍ）以上であるＥｒ添加フッ化物系ファイバであり、前記励起光源は、１．５８μｍ帯の波長多重信号が利得平坦となるような、前記等価的ファイバ長に対応した所定の強度の励起光を供給する
　（３−４０）．特許明細書の段落【００２５】を「
第１５の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．００５×１０５（ｍ・重量ｐｐｍ）以上であるＥｒ添加テルライトガラス系ファイバであり、前記励起光源は、１．５８μｍ帯の波長多重信号が利得平坦となるような、前記等価的ファイバ長に対応した所定の強度の励起光を供給する励起光源である
　（３−４１）．特許明細書の段落【００２６】を「
第１６の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．００８×１０５（ｍ・重量ｐｐｍ）以上であるＥｒ添加酸化物多成分ガラス系ファイバであり、前記励起光源は、１．５８μｍ帯の波長多重信号が利得平坦となるような、前記等価的ファイバ長に対応した所定の強度の励起光を供給する励起光源である
　（３−４２）．特許明細書の段落【００２７】を「
第１７の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．０１×１０５（ｍ・重量ｐｐｍ）以上であるＥｒ添加カルコゲナイドガラス系ファイバであり、前記励起光源は、１．５８μｍ帯の波長多重信号が利得平坦となるような、前記等価的ファイバ長に対応した所定の強度の励起光を供給する励起光源である
　（３−４３）．特許明細書の段落【００２８】を「
第１８の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．００８×１０５（ｍ・重量ｐｐｍ）以上であるＥｒ添加フツリン酸ガラス系ファイバであり、前記励起光源は、１．５８μｍ帯の波長多重信号が利得平坦となるような、前記等価的ファイバ長に対応した所定の強度の励起光を供給する励起光源である
　（３−４４）．特許明細書の段落【００２９】を「
第１９の発明は、第１，第２，第５〜第１３，第１５〜第１８の発明の光増幅器であって、前記所定の強度の励起光は、１．５７０〜１．６００μｍの波長域にある異なる複数の信号光における最大波長の信号利得と最小波長の信号利得の差を１ｄＢ以下とする励起光である
　（３−４５）．特許明細書の段落【００３０】を「
第２０の発明は、第３，第４，第１４の発明の光増幅器であって、前記所定の強度の励起光は、１．５６５〜１．６００μｍの波長域にある異なる複数の信号光における最大波長の信号利得と最小波長の信号利得の差を１ｄＢ以下とする励起光である
　（３−４６）．特許明細書の段落【００３１】を「
第２１の発明は、コア部またはクラッド部の少なくとも一方にエルビウムを添加したエルビウム添加ファイバを、該エルビウム添加ファイバの励起に用いる励起光源からの励起光により励起して、１．５８μｍ帯の波長域にある信号光を増幅する光増幅方法であって、ファイバ長（ｍ）とエルビウム添加濃度（重量ｐｐｍ）との積である等価的ファイバ長と前記励起光源とが第１〜第１８の発明の前記等価的ファイバ長と前記励起光源とであり、
　（３−４７）．特許明細書の段落【００３２】を「第
２２
　（３−４８）．特許明細書の段落【００３３】を「第
２３
　（３−４９）．特許明細書の段落【００３４】を「第
２４
（５４）【発明の名称】
光ファイバ増幅器および光増幅方法
（５７）【特許請求の範囲】
　【請求項１】　コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　前記励起光源は
、Ｅ
源で
　前記エルビウム添加ファイバは、ファイバ長（ｍ）とエルビウム添加濃度（重量ｐｐｍ）との積である等価的ファイバ長が、
０．３×１０５（ｍ・重量ｐｐｍ）以上であるＥｒ添加石英系ファイバであり、
　前記励起光源は、１．５８μｍ帯の波長多重信号が利得平坦となるような、前記等価的ファイバ長に対応した所定の強度の励起光を供給する励起光源であることを特徴とする光増幅器。
　【請求項２】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１３／２準位を励起する１．４８μｍ帯励起光源であり、
　
前記エルビウム添加ファイバは、ファイバ長（ｍ）とエルビウム添加濃度（重量ｐｐｍ）との積である等価的ファイバ長が、０．６×１０５（ｍ・重量ｐｐｍ）以上であるＥｒ添加石英系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項３】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１１／２準位を励起する０．９７μｍ帯励起光源であり、
　
前記エルビウム添加ファイバは、ファイバ長（ｍ）とエルビウム添加濃度（重量ｐｐｍ）との積である等価的ファイバ長が、０．１×１０５（ｍ・重量ｐｐｍ）以上であるＥｒ添加フッ化物系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項４】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１３／２準位を励起する１．４８μｍ帯励起光源であり、
　
前記エルビウム添加ファイバは、ファイバ長（ｍ）とエルビウム添加濃度（重量ｐｐｍ）との積である等価的ファイバ長が、０．２×１０５（ｍ・重量ｐｐｍ）以上であるＥｒ添加フッ化物系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項５】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１１／２準位を励起する０．９８μｍ帯励起光源であり、
　
前記エルビウム添加ファイバは、ファイバ長（ｍ）とエルビウム添加濃度（重量ｐｐｍ）との積である等価的ファイバ長が、０．００５×１０５（ｍ・重量ｐｐｍ）以上であるＥｒ添加テルライトガラス系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項６】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１３／２準位を励起する１．４８μｍ帯励起光源であり、
　
前記エルビウム添加ファイバは、ファイバ長（ｍ）とエルビウム添加濃度（重量ｐｐｍ）との積である等価的ファイバ長が、０．０１×１０５（ｍ・重量ｐｐｍ）以上であるＥｒ添加テルライトガラス系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項７】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１１／２準位を励起する０．９８μｍ帯励起光源であり、
　
前記エルビウム添加ファイバは、ファイバ長（ｍ）とエルビウム添加濃度（重量ｐｐｍ）との積である等価的ファイバ長が、０．００８×１０５（ｍ・重量ｐｐｍ）以上であるＥｒ添加多成分酸化物ガラス系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項８】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１３／２準位を励起する１．４８μｍ帯励起光源であり、
　
前記エルビウム添加ファイバは、ファイバ長（ｍ）とエルビウム添加濃度（重量ｐｐｍ）との積である等価的ファイバ長が、０．０１５×１０５（ｍ・重量ｐｐｍ）以上であるＥｒ添加多成分酸化物ガラス系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項９】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１１／２準位を励起する０．９８μｍ帯励起光源であり、
　
前記エルビウム添加ファイバは、ファイバ長（ｍ）とエルビウム添加濃度（重量ｐｐｍ）との積である等価的ファイバ長が、０．０１×１０５（ｍ・重量ｐｐｍ）以上であるＥｒ添加カルコゲナイドガラス系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項１０】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１３／２準位を励起する１．４８μｍ帯励起光源であり、
　
前記エルビウム添加ファイバは、ファイバ長（ｍ）とエルビウム添加濃度（重量ｐｐｍ）との積である等価的ファイバ長が、０．０２×１０５（ｍ・重量ｐｐｍ）以上であるＥｒ添加カルコゲナイドガラス系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項１１】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１１／２準位を励起する０．９８μｍ帯励起光源であり、
　
前記エルビウム添加ファイバは、ファイバ長（ｍ）とエルビウム添加濃度（重量ｐｐｍ）との積である等価的ファイバ長が、０．００８×１０５（ｍ・重量ｐｐｍ）以上であるＥｒ添加フツリン酸ガラス系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項１２】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１３／２準位を励起する１．４８μｍ帯励起光源であり、
　
前記エルビウム添加ファイバは、ファイバ長（ｍ）とエルビウム添加濃度（重量ｐｐｍ）との積である等価的ファイバ長が、０．０１５×１０５（ｍ・重量ｐｐｍ）以上であるＥｒ添加フツリン酸ガラス系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項１３】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１１／２準位を励起する０．９８μｍ帯励起光源とＥｒの４Ｉ１３／２準位を励起する１．４８μｍ帯励起光源の両者であり、
　
前記エルビウム添加ファイバは、ファイバ長（ｍ）とエルビウム添加濃度（重量ｐｐｍ）との積である等価的ファイバ長が、０．３×１０５（ｍ・重量ｐｐｍ）以上であるＥｒ添加石英系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項１４】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１１／２準位を励起する０．９７μｍ帯励起光源とＥｒの４Ｉ１３／２準位を励起する１．４８μｍ帯励起光源の両者であり、
　
前記エルビウム添加ファイバは、ファイバ長（ｍ）とエルビウム添加濃度（重量ｐｐｍ）との積である等価的ファイバ長が、０．１×１０５（ｍ・重量ｐｐｍ）以上であるＥｒ添加フッ化物系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項１５】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１１／２準位を励起する０．９８μｍ帯励起光源とＥｒの４Ｉ１３／２準位を励起する１．４８μｍ帯励起光源の両者であり、
　
前記エルビウム添加ファイバは、ファイバ長（ｍ）とエルビウム添加濃度（重量ｐｐｍ）との積である等価的ファイバ長が、０．００５×１０５（ｍ・重量ｐｐｍ）以上であるＥｒ添加テルライトガラス系ファイバであり、
　前記励起光源は、１．５８μｍ帯の波長多重信号が利得平坦となるような、前記等価的ファイバ長に対応した所定の強度の励起光を供給する励起光源であることを特徴とする
　【請求項１６】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１１／２準位を励起する０．９８μｍ帯励起光源とＥｒの４Ｉ１３／２準位を励起する１．４８μｍ帯励起光源の両者であり、
　
前記エルビウム添加ファイバは、ファイバ長（ｍ）とエルビウム添加濃度（重量ｐｐｍ）との積である等価的ファイバ長が、０．００８×１０５（ｍ・重量ｐｐｍ）以上であるＥｒ添加酸化物多成分ガラス系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項１７】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１１／２準位を励起する０．９８μｍ帯励起光源とＥｒの４Ｉ１３／２準位を励起する１．４８μｍ帯励起光源の両者であり、
　
前記エルビウム添加ファイバは、ファイバ長（ｍ）とエルビウム添加濃度（重量ｐｐｍ）との積である等価的ファイバ長が、０．０１×１０５（ｍ・重量ｐｐｍ）以上であるＥｒ添加カルコゲナイドガラス系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項１８】　
コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、
　
前記励起光源は、Ｅｒの４Ｉ１１／２準位を励起する０．９８μｍ帯励起光源とＥｒの４Ｉ１３／２準位を励起する１．４８μｍ帯励起光源の両者であり、
　
前記エルビウム添加ファイバは、ファイバ長（ｍ）とエルビウム添加濃度（重量ｐｐｍ）との積である等価的ファイバが、０．００８×１０５（ｍ・重量ｐｐｍ）以上であるＥｒ添加フツリン酸ガラス系ファイバであり、
　
前記励起光源は、１．５８μｍ帯の波長多重信号が利得平坦となるような、前記等価的ファイバ長に対応した所定の強度の励起光を供給する励起光源であることを特徴とする
　【請求項１９】　前記
所定の強度の励起光は、１．５７０〜１．６００μｍの波長域にある異なる複数の信号光における最大波長の信号利得と最小波長の信号利得の差を１ｄＢ以下とする励起光であることを特徴とする請求項１，２，５〜１３，１５〜１８記載の
　【請求項２０】　前記
所定の強度の励起光は、１．５６５〜１．６００μｍの波長域にある異なる複数の信号光における最大波長の信号利得と最小波長の信号利得の差を１ｄＢ以下とする励起光であることを特徴とする請求項３，４，１４記載の
　【請求項２１】　
コア部またはクラッド部の少なくとも一方にエルビウムを添加したエルビウム添加ファイバを、該エルビウム添加ファイバの励起に用いる励起光源からの励起光により励起して、１．５８μｍ帯の波長域にある信号光を増幅する光増幅方法であって、
　
ファイバ長（ｍ）とエルビウム添加濃度（重量ｐｐｍ）との積である等価的ファイバ長と前記励起光源とが請求項１〜１８に記載の前記等価的ファイバ長と前記励起光源とであり、１．５８μｍ帯の波長多重信号が利得平坦となるような、前記等価的ファイバ長に対応した所定の強度の励起光により励起して、前記信号光を増幅することを特徴とする光増幅方法。
　【請求項
２２
２１
　【請求項
２３
２１
　【請求項
２４
２１
【発明の詳細な説明】
　【０００１】
　【発明の属する技術分野】
　本発明は光信号を増幅する光増幅器および光増幅方法に関し、さらに詳しくは、１．５７０〜１．６００μｍまたは１．５６５〜１．６００μｍ波長域にある信号光を増幅する１．５８μｍ帯光ファイバ増幅器およびこれを用いた広帯域な光増幅方法に関する。
　【０００２】
　【従来の技術】
　Ｅｒ添加光ファイバ増幅器（ＥＤＦＡ）は、通信用光ファイバの伝送損失が最小となる１．５５μｍ帯での光増幅が可能であり、偏波依存性がなく、通信用光ファイバと低損失で接続できる等の特徴をもっている。そのため、１．５５μｍ帯光通信システムにおける光増幅器として開発がすすめられており、例えば、ディジタル信号を伝送する幹線伝送系やアナログ信号を伝送する光ＣＡＴＶ等に幅広く適用されている。
　【０００３】
　近年、１．５５μｍ帯光通信システムでは、さらに通信容量の増加を目指し、信号波長の異なる複数の信号光からなる波長多重（ＷＤＭ）信号の伝送が試みられている。このため、光ファイバ増幅器には、広い増幅帯域を有するとともに、ＷＤＭ信号における波長の異なる各信号光を利得偏差なく増幅する特性が要求されている。
　【０００４】
　この要求に応える従来技術として、（１）Ａｌを共添加したＥｒ添加石英系ファイバを増幅媒体に用いる、（２）光増幅器の後段に波長等化器を付加する、（３）Ｅｒ添加フッ化物系ファイバを増幅媒体に用いる（４）利得スペクトルの異なる２つのＥｒ添加光ファイバをカスケード接続するなどの方法が提案されてきた。
　【０００５】
　（１）では、１．５４〜１．５６μｍのＷＤＭ信号の利得偏差を０．２以下にできることが報告されている（Ｓ．Ｙｏｓｈｉｄａ，ｅｔ　ａｌ．，″Ｇａｉｎ−ｆｌａｔｔｅｎｅｄ　ＦＤＦＡ　ｗｉｔｈ　ｈｉｇｈ　Ａｌ　ｃｏｎｃｅｎｔｒａｔｉｏｎ　ｆｏｒ　ｍｕｌｔｉｓｔａｇｅ　ｒｅｐｅａｔｅｒｅｄ　ＷＤＭ　ｔｒａｎｓｍｉｓｓｉｏｎ　ｓｙｓｔｅｍｓ″，Ｅｌｅｃｔｒｏｎ．Ｌｅｔｔ．，ｖｏｌ．３１，ｐｐ．１７６５−１７６７，１９９５）。（２）および（３）では、１．５３２〜１．５６μｍのＷＤＭ信号の利得偏差を１．５ｄＢ以下にできることが報告されている（Ｒ．Ｋａｓｈｙａｐ．ｅｔ　ａｌ．，″Ｗｉｄｅｂａｎｄ　ｇａｉｎ　ｆｌａｔｔｅｎｅｄ　ｅｒｂｉｕｍ　ｆｉｂｅｒ　ａｍｐｌｉｆｉｅｒ　ｕｓｉｎｇ　ａ　ｐｈｏｔｏｓｃｎｓｉｔｉｖｅ　ｆｉｂｅｒ　ｂｌａｚｅｄ　ｇｒａｔｉｎｇ″，Ｅｌｅｃｔｒｏｎ．Ｌｅｔｔ．，ｖｏｌ．２９．ｐｐ．１５４−１５６，１９９３　お　よ　び　Ｍ．Ｙａｍａｄａ，ｅｔ　ａｌ．，″Ｆｌｕｏｒｉｄｅ−ｂａｓｅｄ　ｅｒｂｉｕｍ−ｄｏｐｅｄ　ｆｉｂｅｒ　ａｍｐｌｉｆｉｅｒ　ｗｉｔｈ　ｉｎｈｅｒｅｎｔｌｙ　ｆｌａｔ　ｇａｉｎ　ｓｐｅｃｔｒｕｍ″，ＩＥＥＥ　Ｐｈｏｔｏｎｉｃｓ　Ｔｅｃｈｎｏｌ．Ｌｅｔｔ．，ｖｏｌ．８，ｐｐ，８８２−８８４，１９９６）。さらに、（４）では、Ａｌ共添加Ｅｒ添加石英系ファイバとＰ共添加Ｅｒ添加石英系ファイバをカスケード接続することにより、１．５４〜１．５６μｍのＷＤＭ信号の利得偏差を１．３ｄＢ以下（Ｔ．ｋａｓｈｉｗａｄａ　ｅｔ　ａｌ．，″Ｇａｉｎ　ｆｌａｔｔｅｎｉｎｇ　ｆｏｒ　ｆｉｂｅｒ　ａｍｐｌｉｆｉｅｒｓ″，ＯＦＣ’９５，ｐａｐｅｒ　ＴｕＰｌ，１９９５）に、Ａｌ共添加Ｅｒ石英系ファイバとＰ共添加Ｅｒ石英系ファイバをカスケード接続することにより、１．５４〜１．５６μｍのＷＤＭ信号の利益偏差を１．３ｄＢ以下（Ｔ．ｋａｓｈｉｗａｄａ　ｅｔ　ａｌ．，″Ａ　ｌｏｗ−ｎｏｉｓｅ　ａｎｄ　ｇａｉｎ−ｆｌａｔｔｅｎｅｄ　ａｍｐｌｉｆｉｅｒ　ｃｏｍｐｏｓｅｄ　ｏｆ　ａ　ｓｉｌｉｃａ−ｂａｓｅｄ　ａｎｄ　ａ　ｆｌｕｏｒｉｄｅ−ｂａｓｅｄ　Ｅｒ３＋−ｄｏｐｅｄ　ｆｉｂｅｒ　ａｍｐｌｉｆｉｅｒｉｎ　ａ　ｃａｓｃａｄｅ　ｃｏｎｆｉｇｕｒａｔｉｏｎ″，ＯＦＣ’９５，ｐａｐｅｒ　ＴｕＰｌ，１９９５）に、また、Ａｌ共添加Ｅｒ添加石英系ファイバとＰ共添加Ｅｒ添加石英系ファイバをカスケード接続することにより、１．５３〜１．５６μｍのＷＤＭ信号の利益偏差を１．１ｄＢ以下（Ｍ．ｙａｍａｄａ　ｅｔ　ａｌ．，″Ｇａｉｎ　ｆｌａｔｔｅｎｉｎｇ　ｆｏｒ　ｆｉｂｅｒ　ａｍｐｌｉｆｉｅｒｓ″，ＩＥＥＥ　ＰｈｏｔｏｎｉｃｓＴｅｃｈｎｏｌ．Ｌｅｔｔ．，ｖｏｌ．８，ｐｐ．６２０−６２２，１９９６）にできることが報告されている。
　【０００６】
　現在、（２）、（３）および（４）の光ファイバ増幅器を用いた１Ｔｂｉｔ／Ｓ、２．６Ｔｂｉｔ／ｓ等のＷＤＭ伝送実験が報告されている。しかし、上記の方法を用いても、平坦な増幅特性を示す帯域は図１に示すように、約１５３０ｎｍから１５６０ｎｍに限られており（山田　他、電子情報通信学会技術報告、ＬＱＥ９６−２７，ｐｐ．４３−４８）ＷＤＭ伝送で使用する通信帯域をより一層広げるためには、光ファイバ増幅器の帯域特性改善（広帯域化および利得平坦化）が不可欠である。
　【０００７】
　一方、Ｅｒ添加石英系ファイバは、１．５３〜１．５６μｍ（１．５５μｍ帯）の増幅帯域の他に、１．５７〜１．６１μｍ（１．５８μｍ帯）の増幅帯域を有することが報告されている。Ｊ．Ｆ．Ｍａｓｓｉｃｏｔｔ　ｅｔ　ａｌ．，″Ｈｉｇｈ　ｇａｉｎ，ｂｒｏａｄｂａｎｄ，１．６μｍ　Ｅｒ３＋ｄｏｐｅｄ　ｓｉｌｉｃａ　ｆｉｂｅｒ　ａｍｐｌｉｆｉｅｒ″，Ｅｌｅｃｔｒｏｎ．Ｌｅｔｔ．，ｖｏｌ．２６，ｐｐ．１６４５−１６４６，１９９０および、Ｊ．Ｆ．Ｍａｓｓｉｃｏｔｔ　ｅｔ　ａｌ．，″Ｌｏｗ　ｎｏｉｓｅ　ｏｐｅｒａｔｉｏｎ　ｏｆ　Ｅｒ３＋ｄｏｐｅｄ　ｓｉｌｉｃａ　ｆｉｂｅｒ　ａｍｐｌｉｆｉｅｒ　ａｒｏｕｎｄ　１．６μｍ″，Ｅｌｅｃｔｒｏｎ．Ｌｅｔｔ．，ｖｏｌ．２８，ｐｐ．１９２４−１９２５，１９９２）。図２は、この報告（Ｊ．Ｆ．Ｍａｓｓｉｃｏｔｔ　ｅｔ　ａｌ．，″Ｈｉｇｈ　ｇａｉｎ，ｂｒｏａｄｂａｎｄ，１．６ｍ　Ｅｒ３＋−ｄｏｐｅｄ　ｓｉｌｉｃａ　ｆｉｂｅｒ　ａｍｐｌｉｆｉｅｒ″，Ｅｌｅｃｔｒｏｎ．Ｌｅｔｔ．，ｖｏｌ．２６，ｐｐ．１６４５−１６４６，１９９０）にある１．５８μｍ帯増幅帯域を示す。図２において実験はファイバ長Ｌ＝２００ｍ、破線はＬ＝１７５ｍ、一点鎖線はＬ＝１５０ｍの場合の信号利得曲線を示す。
　【０００８】
　【発明が解決しようとする課題】
　上記論文で紹介されている従来の１．５８μｍ帯光ファイバ増幅器では、次のような問題点がある。
１）従来のＥｒ添加光ファイバ増幅器の励起光源として使用される０．９８μｍ帯（Ｅｒ添加石英系ファイバのＥｒの４Ｉ１１／２準位励起）、０．９７μｍ帯（Ｅｒ添加フッ化物系ファイバのＥｒの４Ｉ１１／２準位励起）、または１．４８μｍ帯（各ファイバのＥｒの４Ｉ１３／２準位励起）のものと異なり、高出力の１．５５μｍ帯の励起光源が必要となり、高価なものとなる。
２）１．５８μｍ帯の増幅帯域を実現するためのＥｒ添加光ファイバのファイバ長その他に関する明確な設計法が明らかになっていない。
３）１．５８μｍ帯におけるＷＤＭ信号の各信号波長の利得を均一にする（利得偏差を小さくする）ことができない。
　【０００９】
　したがって、本発明の目的は、１．５８μｍ光ファイバ増幅器およびこれを用いた光増幅方法を提供することである。
　【００１０】
　【課題を解決するための手段】
　上記目的を達成するために、
以下の発明を提案する。
　【００１１】
　
まず、第１の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源であり、前記エルビウム添加ファイバは、ファイバ長（ｍ）とエルビウム添加濃度（重量ｐｐｍ）との積である等価的ファイバ長が、０．３×１０５（ｍ・重量ｐｐｍ）以上であるＥｒ添加石英系ファイバであり、前記励起光源は、１．５８μｍ帯の波長多重信号が利得平坦となるような、前記等価的ファイバ長に対応した所定の強度の励起光を供給する励起光源
　【００１２】
　
第２の発明はコア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．６×１０５（ｍ・重量ｐｐｍ）以上であるＥｒ添加石英系ファイバであり、前記励起光源は、１．５８μｍ帯の波長多重信号が利得平坦となるような、前記等価的ファイバ長に対応した所定の強度の励起光を供給する励起光源
　【００１３】
　
第３の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９７μｍ帯励起光源であり、前記エルビウム添加ファイバは、ファイバ長（ｍ）とエルビウム添加濃度（重量ｐｐｍ）との積である等価的ファイバ長が、０．１×１０５（ｍ・重量ｐｐｍ）以上であるＥｒ添加フッ化物系ファイバであり、前記励起光源は、１．５８μｍ帯の波長多重信号が利得平坦となるような、前記等価的ファイバ長に対応した所定の強度の励起光を供給する励起光源
　【００１４】
　
第４の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．２×１０５（ｍ・重量ｐｐｍ）以上であるＥｒ添加フッ化物系ファイバであり、前記励起光源は、１．５８μｍ帯の波長多重信号が利得平坦となるような、前記等価的ファイバ長に対応した所定の強度の励起光を供給する
　【００１５】
　
第５の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源であり、前記エルビウム添加ファイバは、ファイバ長（ｍ）とエルビウム添加濃度（重量ｐｐｍ）との積である等価的ファイバ長が、０．００５×１０５（ｍ・重量ｐｐｍ）以上であるＥｒ添加テルライトガラス系ファイバであり、前記励起光源は、１．５８μｍ帯の波長多重信号が利得平坦となるような、前記等価的ファイバ長に対応した所定の強度の励起光を供給する
　【００１６】
　
第６の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．０１×１０５（ｍ・重量ｐｐｍ）以上であるＥｒ添加テルライトガラス系ファイバであり、前記励起光源は、１．５８μｍ帯の波長多重信号が利得平坦となるような、前記等価的ファイバ長に対応した所定の強度の励起光を供給する
　【００１７】
　
第７の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源であり、前記エルビウム添加ファイバは、ファイバ長（ｍ）とエルビウム添加濃度（重量ｐｐｍ）との積である等価的ファイバ長が、０．００８×１０５（ｍ・重量ｐｐｍ）以上であるＥｒ添加多成分酸化物ガラス系ファイバであり、前記励起光源は、１．５８μｍ帯の波長多重信号が利得平坦となるような、前記等価的ファイバ長に対応した所定の強度の励起光を供給する
　【００１８】
　
第８の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．０１５×１０５（ｍ・重量ｐｐｍ）以上であるＥｒ添加多成分酸化物ガラス系ファイバであり、前記励起光源は、１．５８μｍ帯の波長多重信号が利得平坦なるような、前記等価的ファイバ長に対応した所定の強度の励起光を供給する
　【００１９】
　
第９の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源であり、前記エルビウム添加ファイバは、ファイバ長（ｍ）とエルビウム添加濃度（重量ｐｐｍ）との積である等価的ファイバ長が、０．０１×１０５（ｍ・重量ｐｐｍ）以上であるＥｒ添加カルコゲナイドガラス系ファイバであり、前記励起光源は、１．５８μｍ帯の波長多重信号が利得平坦となるような、前記等価的ファイバ長に対応した所定の強度の励起光を供給する
　【００２０】
　
第１０の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．０２×１０５（ｍ・重量ｐｐｍ）以上であるＥｒ添加カルコゲナイドガラス系ファイバであり、前記励起光源は、１．５８μｍ帯の波長多重信号が利得平坦となるような、前記等価的ファイバ長に対応した所定の強度の励起光を供給する
　【００２１】
　
第１１の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源であり、前記エルビウム添加ファイバは、ファイバ長（ｍ）とエルビウム添加濃度（重量ｐｐｍ）との積である等価的ファイバ長が、０．００８×１０５（ｍ・重量ｐｐｍ）以上であるＥｒ添加フツリン酸ガラス系ファイバであり、前記励起光源は、１．５８μｍ帯の波長多重信号が利得平坦となるような、前記等価的ファイバ長に対応した所定の強度の励起光を供給する
　【００２２】
　
第１２の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１３／２準位を励起する１．４８μｍ帯励起光源であり、前記エルビウム添加ファイバは、ファイバ長（ｍ）とエルビウム添加濃度（重量ｐｐｍ）との積である等価的ファイバ長が、０．０１５×１０５（ｍ・重量ｐｐｍ）以上であるＥｒ添加フツリン酸ガラス系ファイバであり、前記励起光源は、１．５８μｍ帯の波長多重信号が利得平坦となるような、前記等価的ファイバ長に対応した所定の強度の励起光を供給する
　【００２３】
　
第１３の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増器であって、前記励起光源は、Ｅｒの４Ｉ１１／２準位を励起する０．９８μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．３×１０５（ｍ・重量ｐｐｍ）以上であるＥｒ添加石英系ファイバであり、前記励起光源は、１．５８μｍ帯の波長多重信号が利得平坦となるような、前記等価的ファイバ長に対応した所定の強度の励起光を供給する
　【００２４】
　
第１４の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９７μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．１×１０５（ｍ・重量ｐｐｍ）以上であるＥｒ添加フッ化物系ファイバであり、前記励起光源は、１．５８μｍ帯の波長多重信号が利得平坦となるような、前記等価的ファイバ長に対応した所定の強度の励起光を供給する
　【００２５】
　
第１５の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．００５×１０５（ｍ・重量ｐｐｍ）以上であるＥｒ添加テルライトガラス系ファイバであり、前記励起光源は、１．５８μｍ帯の波長多重信号が利得平坦となるような、前記等価的ファイバ長に対応した所定の強度の励起光を供給する励起光源である
　【００２６】
　
第１６の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．００８×１０５（ｍ・重量ｐｐｍ）以上であるＥｒ添加酸化物多成分ガラス系ファイバであり、前記励起光源は、１．５８μｍ帯の波長多重信号が利得平坦となるような、前記等価的ファイバ長に対応した所定の強度の励起光を供給する励起光源である
　【００２７】
　
第１７の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．０１×１０５（ｍ・重量ｐｐｍ）以上であるＥｒ添加カルコゲナイドガラス系ファイバであり、前記励起光源は、１．５８μｍ帯の波長多重信号が利得平坦となるような、前記等価的ファイバ長に対応した所定の強度の励起光を供給する励起光源である
　【００２８】
　
第１８の発明は、コア部またはクラッド部の少なくとも一方にエルビウムを添加したエルビウム添加ファイバと、該エルビウム添加ファイバを励起する励起光源と、該励起光源からの励起光と１．５８μｍ帯の波長域にある信号光とを前記エルビウム添加ファイバに入射する光学手段と、光アイソレータとを備えた光増幅器であって、前記励起光源は、Ｅｒの４Ｉ１１／２準位を励起する０．９８μｍ帯励起光源とＥｒの４Ｉ１３／２準位を励起する１．４８μｍ帯励起光源の両者であり、前記エルビウム添加ファイバは、ファイバ長（ｍ）とエルビウム添加濃度（重量ｐｐｍ）との積である等価的ファイバ長が、０．００８×１０５（ｍ・重量ｐｐｍ）以上であるＥｒ添加フツリン酸ガラス系ファイバであり、前記励起光源は、１．５８μｍ帯の波長多重信号が利得平坦となるような、前記等価的ファイバ長に対応した所定の強度の励起光を供給する励起光源である
　【００２９】
　
第１９の発明は、第１，第２，第５〜第１３，第１５〜第１８の発明の光増幅器であって、前記所定の強度の励起光は、１．５７０〜１．６００μｍの波長域にある異なる複数の信号光における最大波長の信号利得と最小波長の信号利得の差を１ｄＢ以下とする励起光である
　【００３０】
　
第２０の発明は、第３，第４，第１４の発明の光増幅器であって、前記所定の強度の励起光は、１．５６５〜１．６００μｍの波長域にある異なる複数の信号光における最大波長の信号利得と最小波長の信号利得の差を１ｄＢ以下とする励起光である
　【００３１】
　
第２１の発明は、コア部またはクラッド部の少なくとも一方にエルビウムを添加したエルビウム添加ファイバを、該エルビウム添加ファイバの励起に用いる励起光源からの励起光により励起して、１．５８μｍ帯の波長域にある信号光を増幅する光増幅方法であって、ファイバ長（ｍ）とエルビウム添加濃度（重量ｐｐｍ）との積である等価的ファイバ長と前記励起光源とが第１〜第１８の発明の前記等価的ファイバ長と前記励起光源とであり、
　【００３２】
　第
２２
　【００３３】
　第
２３
　【００３４】
　第
２４
　【００３５】
　【発明の実施の形態】
　図３〜図５は、本発明の１．５８μｍ帯光ファイバ増幅器の基本構成を示す。
　【００３６】
　図３は前方励起系、図４は後方励起系、図５は双方向励起系の各構成を示す。増幅媒体であるＥｒ添加光ファイバ１は、例えば、Ｅｒ添加石英系ファイバ、Ｅｒ添加フッ化物系ファイバ、Ｅｒ添加テルライトガラス系ファイバ、Ｅｒ添加カルコゲナイドガラス系ファイバ、Ｅｒ添加酸化物多成分ガラス系ファイバ、または、Ｅｒ添加フツリン酸ガラス系ファイバを用いる。励起光源２Ａ，２Ｂは、Ｅｒ添加光ファイバ１へ入射する０．９８μｍ帯または１．４８μｍ帯（Ｅｒ添加石英系ファイバ、Ｅｒ添加テルライトガラス系ファイバ、Ｅｒ添加カルコゲナイドガラス系ファイバ、Ｅｒ添加酸化物多成分ガラス系ファイバまたはＥｒ添加フツリン酸ガラス系ファイバ、０．９７μｍ帯または１．４８μｍ帯（Ｅｒ添加フッ化物系ファイバ）の励起光を発生する。合波器３Ａ，３Ｂは信号光と励起光を合波してＥｒ添加光ファイバ１に入射する。光アイソレータ４Ａ，４Ｂは、光ファイバ増幅器の発振を抑えるために配置される。
　【００３７】
　本発明の１．５８μｍ帯光ファイバ増幅器の特徴は、Ｅｒ添加光ファイバ１のファイバ長とＥｒ添加濃度の積を規定するところにある。以下、ファイバ長について説明する。
　【００３８】
　図６は、Ｅｒ添加石英系ファイバの励起光強度に対する増幅帯域の変化の一例を示す。Ｅｒ添加石英系ファイバのファイバ長は２０ｍ、比屈折率差は１．８％、カットオフ波長は１．１３μｍ、Ａｌ添加濃度は４００００ｗｔ．ｐｐｍ、Ｅｒ添加濃度は１０００ｗｔ．ｐｐｍ、励起波長は１．４８μｍ帯、励起系は図３に示す前方励起系を用いた。なお、Ｅｒ添加石英系ファイバのファイバ長２０ｍは、通常の１．５５μｍ帯光ファイバ増幅器に用いられる長さである。
　【００３９】
　図６に示すように、励起光強度が３〜４ｍＷ程度のときに１．５７〜１．６０μｍの波長域で利得が平坦になることが分かる。しかし、これらのファイバ長では、１．５７〜１．６０μｍの波長域で実用的な信号利得（１５ｄＢ以上）が得られない。すなわち、通常の１．５５μｍ帯光ファイバ増幅器に用いられるファイバ長では、実用的な１．５８μｍ帯光ファイバ増幅器を構成することができない。
　【００４０】
　図７は、図３〜図５の測定で用いた構成において、ファイバ長に対する増幅帯域の変化の一例を示す。なお、励起光強度は１．５８μｍ帯の波長域で利得が平坦になる値に設定した。図７に示すように、ファイバ長を長くすることにより、１．５８μｍ帯の信号利得が増加することがわかる。すなわち、実用的な１．５８μｍ帯光ファイバ増幅器を実現するためには、Ｅｒ添加光ファイバ長が重要なパラメータになることがわかる。
　【００４１】
　ところで、Ｅｒ添加光ファイバのファイバ長は、Ｅｒ添加光ファイバのＥｒ添加濃度に大きく依存する。このため、Ｅｒ添加光ファイバの等価的なファイバ長を示すパラメータとして、Ｅｒ添加光ファイバのファイバ長（ｍ）とＥｒ添加濃度（ｗｔ．ｐｐｍ）の積を用いる。
　【００４２】
　図８，図９は、Ｅｒ添加石英系ファイバで１．５８μｍ帯が利得平坦時の信号利得と〔ファイバ長×Ｅｒ添加濃度〕の関係を示す。図８は０．９８μｍ帯の励起光を用いた場合、図９は１．４８μｍ帯の励起光を用いた場合である。
　【００４３】
　図１０，図１１は、Ｅｒ添加フッ化物系ファイバで１．５８μｍ帯が利得平坦時の信号利得と〔ファイバ長×Ｅｒ添加濃度〕の関係を示す。図１０は０．９７μｍ帯の励起光を用いた場合、図１１は１．４８μｍ帯の励起光を用いた場合である。
　【００４４】
　図１２、図１３はＥｒ添加テルライトガラス系ファイバで１．５８μｍ帯が利得平坦時の信号利得と〔ファイバ長×Ｅｒ添加濃度〕の関係を示す。図１２は０．９８μｍ帯の励起光を用いた場合、図１３は１．４８μｍ帯の励起光を用いた場合である。
　【００４５】
　図１４、図１５はＥｒ添加酸化物多成分ガラス系ファイバで１．５８μｍ帯が利得平坦時の信号利得と〔ファイバ長×Ｅｒ添加濃度〕の関係を示す。図１４は０．９８μｍ帯の励起光を用いた場合、図１５は１．４８μｍ帯の励起光を用いた場合である。
　【００４６】
　図１６、図１７はＥｒ添加カルコゲナイドガラス系ファイバで１．５８μｍ帯が利得平坦時の信号利得と〔ファイバ長×Ｅｒ添加濃度〕の関係を示す。図１６は０．９８μｍ帯の励起光を用いた場合、図１７は１．４８μｍ帯の励起光を用いた場合である。
　【００４７】
　図１７，図１８はＥｒ添加フツリン酸ガラス系ファイバで１．５８μｍ帯が利得平坦時の信号利得と〔ファイバ長×Ｅｒ添加濃度〕の関係を示す。図１７は０．９８μｍ帯の励起光を用いた場合、図１８は１．４８μｍ帯の励起光を用いた場合である。
　【００４８】
　図１９，図２０はＥｒ添加フツリン酸ガラス系ファイバで１．５８μｍ帯が利得平坦時の信号利得と〔ファイバ長×Ｅｒ添加濃度〕の関係を示す。図１９は０．９８μｍ帯の励起光を用いた場合、図２０は１．４８μｍ帯の励起光を用いた場合である。
　【００４９】
　実用的な１．５８μｍ帯光ファイバ増幅器では、通常１５ｄＢ以上の信号利得が要求される。この信号利得を実現するには、各図に示す直線と信号利得１５ｄＢの直線との交点によって求められる〔ファイバ長×Ｅｒ添加濃度〕の値が、それ以上であればよい。すなわち、１．５８μｍ帯光ファイバ増幅器において、信号利得１５ｄＢ以上を得るための〔ファイバ長×Ｅｒ添加濃度〕は、Ｅｒ添加石英系ファイバ、０．９８μｍ帯励起の場合…０．３×１０５以上Ｅｒ添加石英系ファイバ、１．４８μｍ帯励起の場合…０．６×１０５以上Ｅｒ添加フッ化物系ファイバ、０．９７μｍ帯励起の場合…０．１×１０５以上Ｅｒ添加フッ化物系ファイバ、１．４８μｍ帯励起の場合…０．２×１０５以上Ｅｒ添加テルライトガラス系ファイバ、０．９８μｍ帯励起の場合…０．００５×１０５以上Ｅｒ添加テルライトガラス系ファイバ、１．４８μｍ帯励起の場合…０．０１×１０５以上Ｅｒ添加酸化物多成分ガラス系ファイバ、０．９８μｍ帯励起の場合…０．００８×１０５以上Ｅｒ添加酸化物多成分ガラス系ファイバ、０．９８μｍ帯励起の場合…０．０１５×１０５以上Ｅｒ添加カルコゲナイドガラス系ファイバ、０．９８μｍ帯励起の場合…０．０１×１０５以上Ｅｒ添加カルコゲナイドガラス系ファイバ、１．４８μｍ帯励起の場合…０．０２×１０５以上Ｅｒ添加フツリン酸ガラス系ファイバ、０．９８μｍ帯励起の場合…０．００８×１０５以上Ｅｒ添加フツリン酸ガラス系ファイバ、１．４８μｍ帯励起の場合…０．０１５×１０５以上となる。これらの関係は、本発明によって初めて明確にされたものである。
　【００５０】
　なお、信号利得と〔ファイバ長×Ｅｒ添加濃度〕の関係は、ファイバパラメータ（比屈折率差、カットオフ波長）、Ａｌ添加濃度（Ｅｒ添加石英系ファイバのみ）、コア／クラッド構造形成のためのドーパント（Ｅｒ添加石英系ファイバのみ）、ガラス組成（Ｅｒ添加フッ化物系ファイバのみ）、励起方法（前方励起、後方励起、双方向励起）等により若干変動する。したがって、励起方法やファイバパラメータ等によっては、信号利得１５ｄＢ以上を達成する〔ファイバ長×Ｅｒ添加濃度〕の最小値を上記の値以上に設定する必要がある。
　【００５１】
　また、図５に示す基本増幅系を用い、励起光源２Ａとして０．９８または０．９７μｍ帯の励起光を発生する励起光源、励起光源２Ｂとして１．４８μｍ帯の励起光を発生する励起光源を用いる場合、または、励起光源２Ａとして１．４８μｍ帯の励起光を発生する励起光源、励起光源２Ｂとして０．９８または０．９７μｍ帯の励起光を発生する励起光源を用いる場合では、０．９８μｍ帯あるいは０．９７μｍ帯励起光源が主の励起光源となり、１．４８μｍ帯励起光源が副励起光源となる場合があるため、Ｅｒ添加石英系ファイバ、Ｅｒ添加フッ化物系ファイバ、Ｅｒ添加テルライトガラス系ファイバ、Ｅｒ添加酸化物多成分ガラス系ファイバ、Ｅｒ添加カルコゲナイドガラス系ファイバ、Ｅｒ添加フツリン酸ガラス系ファイバにおける１．５８μｍ帯光ファイバ増幅器における信号利得１５ｄＢ以上を得るための〔ファイバ長×Ｅｒ添加濃度〕は、各々のファイバにおける０．９８μｍあるいは０．９７μｍ帯励起の条件に準ずる。
　【００５２】
　図２０は、Ｅｒ添加石英系ファイバを用いた１．５８μｍ帯光ファイバ増幅器における８波ＷＤＭ信号の各信号波長に対する信号利得を示す。各信号波長は、１．５７０、１．５７４、１．５７８、１．５８２、１．５８６、１．５９４、１．６００μｍである。ファイバ長は２００ｍ、比屈折率差は１．８％、カットオフ波長は１．１３μｍ、Ａｌ添加濃度は４００００ｗｔ．ｐｐｍ、Ｅｒ添加濃度は１０００ｗｔ．ｐｐｍ、励起波長は１．４８μｍ帯、励起系は図５に示す双方向励起系を用いた。〔ファイバ長（ｍ）×Ｅｒ添加濃度（ｗｔ．ｐｐｍ）〕の値は２×１０５である。
　【００５３】
　図２１は、Ｅｒ添加フッ化物系ファイバを用いて構成した１．５８μｍ帯光ファイバ増幅器における８波ＷＤＭ信号の各信号波長に対する信号利得を示す。各信号波長は、１．５６５、１．５７０、１．５７５、１．５８０、１．５８５、１．５９０、１．５９５、１．６００μｍである。ファイバ長は４０ｍ、比屈折率差が２．５％、カットオフ波長は１．０μｍ、Ｅｒ添加濃度は１０００ｗｔ．ｐｐｍ、励起波長は１．４８μｍ帯、励起系は図５に示す双方向励起系を用いた。〔ファイバ長（ｍ）×Ｅｒ添加濃度（ｗｔ．ｐｐｍ）〕の値は０．４×１０５である。
　【００５４】
　図２０，図２１に示すように、ＷＤＭ信号の利得偏差（ＷＤＭ信号の各信号利得における最大信号利得と最小信号利得の差）は、励起光強度を調整することにより小さくできることが分かる。また、いくつかのＷＤＭ信号の増幅実験により、ＷＤＭ信号における最大波長の信号利得と最小波長の信号利得の差Ｘ（ｄＢ）と、ＷＤＭ信号の利得偏差Ｙ（ｄＢ）との間には、Ｙ≒Ｘ＋１…（１）
の関係があることが分かった。この関係は、Ｅｒ添加テルライトガラス系ファイバ、Ｅｒ添加酸化物多成分ガラス系ファイバ、Ｅｒ添加カルコゲナイドガラス系ファイバ、Ｅｒ添加フツリン酸ガラス系ファイバにおいても同様に成り立つ。
　【００５５】
　また、上記関係式（１）により、Ｅｒ添加石英系ファイバまたはＥｒ添加フッ化物系ファイバを用いた光ファイバ増幅器において、ＷＤＭ信号の利得偏差Ｙが２ｄＢ以内になるようにするには、ＷＤＭ信号における最大波長の信号利得と最小波長の信号利得の差Ｘが１ｄＢ以内になるように励起光強度を調整すればよいことが分かる。すなわち、１．５８μｍ帯光ファイバ増幅器において、ＷＤＭ信号における最大波長の信号利得と最小波長の信号利得の差を１ｄＢ以下で使用すれば、利得偏差が２ｄＢ以下となる実用的な１．５８μｍ帯光ファイバ増幅器を実現することができる。なお、本使用方法は、Ｅｒ添加石英系ファイバを用いた光ファイバ増幅器では１．５７〜１．６０μｍの波長域のＷＤＭ信号に対して適用でき、Ｅｒ添加フッ化物系ファイバを用いた光ファイバ増幅器では１．５６５〜１．６００μｍの波長域のＷＤＭ信号に対して適用でき、Ｅｒ添加テルライトガラス系ファイバでは１．５７〜１．６０μｍの波長域のＷＤＭ信号に対して適用でき、Ｅｒ添加酸化物多成分ガラス系ファイバでは１．５６５〜１．６０μｍの波長域のＷＤＭ信号に対して適用でき、Ｅｒ添加カルコゲナイドガラス系ファイバでは１．５７〜１．６０μｍの波長域のＷＤＭ信号に対して適用でき、Ｅｒ添加フツリン酸ガラス系ファイバでは１．５７〜１．６０μｍの波長域のＷＤＭ信号に対して適用できる。
　【００５６】
（実施例）
　以下、本発明の実施例として、ＷＤＭ信号の平均利得および利得偏差が実用レベルにある具体例を示す。ただし、これは例示であり、本発明の範囲を限定するものではない。
　【００５７】
　信号光は、波長１．５６５〜１．６００μｍの範囲で４〜８波のＷＤＭ信号を用いた。励起光源には、発振波長が０．９８μｍ、０．９７μｍ、１．４８μｍの半導体レーザモジュールを用い、図３〜図５に示す各励起系を用いた。ＷＤＭ信号と励起光を合波する合波器には、励起光波長が０．９８μｍ、０．９７μｍの場合にはファイバ型カプラを用い、１．４８μｍの場合には誘電体多層膜により構成されたバルク型カプラを用いた。光アイソレータには、逆方向挿入損が６０ｄＢのものを用いた。また、Ｅｒ添加光ファイバは、次のものを用いた。
ファイバ１：Ｅｒ添加石英系ファイバ比屈折率差１．８％、カットオフ波長１．１３μｍ、Ａｌ添加濃度４００００ｗｔ．ｐｐｍ、Ｅｒ添加濃度１０００ｗｔ．ｐｐｍファイバ２：Ｅｒ添加石英系ファイバ比屈折率差０．７％、カットオフ波長０．８μｍ、Ａｌ添加濃度１００００ｗｔ．ｐｐｍ、Ｅｒ添加濃度２０００ｗｔ．ｐｐｍファイバ３：Ｅｒ添加フッ化物系ファイバガラス組成…Ｚｒ系フッ化物系ガラス（ＺｒＦ４−ＨｆＦ４−ＢａＦ２−ＰｂＦ２−ＬａＦ３−ＹＦ３−ＬｉＦ−ＮａＦ）
比屈折率差２．５％、カットオフ波長１．０μｍ、Ｅｒ添加濃度１０００ｗｔ．ｐｐｍファイバ４：Ｅｒ添加フッ化物系ファイバガラス組成…Ｉｎ系フッ化系ガラス（ＩｎＦ３−ＧａＦ３−ＺｎＦ２−ＢａＦ２−ＳｒＦ２−ＰｂＦ２−ＬａＦ３−ＹＦ３−ＬｉＦＮａＦ）
比屈折率差２．５％、カットオフ波長１．１μｍ、Ｅｒ添加濃度５００ｗｔ．ｐｐｍファイバ５：Ｅｒ添加フッ化物ファイバガラス組成…ＧａＦ３／ＩｎＦ３系フッ化物ガラス（ＧａＦ３−ＩｎＦ３−ＺｎＦ２−ＰｂＦ２−ＬａＦ３−ＹＦ３）
比屈折率差３．７％、カットオフ波長１．１μｍ、Ｅｒ添加濃度５００ｗｔ．ｐｐｍファイバ６：Ｅｒ添加アルミノ珪酸塩ガラスファイバ比屈折率差０．７％、カットオフ波長１．１μｍ、Ｅｒ添加濃度１００００ｗｔ．ｐｐｍファイバ７：Ｅｒ添加リン酸塩ガラスファイバ比屈折率差０．７％、カットオフ波長１．２７μｍ、Ｅｒ添加濃度１００００ｗｔ．ｐｐｍファイバ８：Ｅｒ添加フツリン酸ガラスファイバ比屈折率差０．２９％、カットオフ波長１．０μｍ、Ｅｒ添加濃度３３００ｗｔ．ｐｐｍファイバ９：Ｅｒ添加テルライトガラスファイバ比屈折率差２．５％、カットオフ波長１．３μｍ、Ｅｒ添加濃度１０００ｗｔ．ｐｐｍファイバ１０：Ｅｒ添加カルコゲナイドガラスファイバ比屈折率差３．７％、カットオフ波長１．１μｍ、Ｅｒ添加濃度２０００ｗｔ．ｐｐｍ
　【００５８】
　【表１】
　【００５９】
　【表２】
　【００６０】
　【表３】
　【００６１】
　【表４】
　【００６２】
　表１〜表４に示すように、Ｅｒ添加石英系ファイバを用いた光ファイバ増幅器では、１．５７〜１．６０μｍの波長域にあるＷＤＭ信号について、Ｅｒ添加フッ化物系ファイバを用いた光ファイバ増幅器では、１．５６５〜１．６０μｍの波長域にあるＷＤＭ信号について、Ｅｒ添加酸化物多成分ガラスファイバ（Ｅｒ添加アルミノ珪酸塩ガラスファイバ、Ｅｒ添加リン酸塩ガラスファイバ）では、１．５７〜１．６０μｍの波長域にあるＷＤＭ信号について、Ｅｒ添加フツリン酸ガラスファイバでは、１．５７〜１．６０μｍの波長域にあるＷＤＭ信号について、Ｅｒ添加カルコゲナイドガラスファイバでは、１．５７〜１．６０μｍの波長域にあるＷＤＭ信号について、Ｅｒ添加テルライトガラスファイバでは、１．５６５〜１．６０μｍの波長域にあるＷＤＭ信号について、信号利得が１５ｄＢ以上でかつ利得偏差が２ｄＢ以内の実用レベルを実現することができる。すなわち、本発明の１．５８μｍ帯光ファイバ増幅器では、その波長域のＷＤＭ信号を平坦に増幅することができる。
　【００６３】
　以上の実施例では、励起光源として半導体レーザを用いた例を示したが、チタンサファイヤレーザ、Ｆ−センタレーザの個体レーザ、Ｙｂ添加ファイバレーザ、Ｔｍ添加ファイバレーザを使用しても同様の効果が得られた。また、Ｅｒ添加フッ化物系ファイバのガラス組成として、他のＺｒ系、Ｉｎ系、ＧａＦ３／ＩｎＦ３系フッ化物ガラスを用いてもよい。
　【００６４】
　【発明の効果】
　上述のように、本発明によれば、ファイバ長（ｍ）とエルビウム添加濃度（重量ｐｐｍ）との積である等価的ファイバ長が、前記励起光源の波長において得られる信号利得が所定の実用基準値以上の信号利得となる長さであるエルビウム添加ファイバを用いたので、広帯域化および利得平坦化が可能となる。
【図面の簡単な説明】
　【図１】
　従来の光増幅器の増幅特性を示すグラフである。
　【図２】
　Ｅｒ添加石英系ファイバを用いた従来の光ファイバ増幅器における１．５８μｍ帯の増幅帯域を示すグラフである。
　【図３】
　本発明の１．５８μｍ帯光ファイバ増幅器の基本構成（前方励起系）を示すブロック図である。
　【図４】
　本発明の１．５８μｍ帯光ファイバ増幅器の基本構成（後方励起系）を示すブロック図である。
　【図５】
　本発明の１．５８μｍ帯光ファイバ増幅器の基本構成（双方向励起系）を示すブロック図である。
　【図６】
　Ｅｒ添加石英系ファイバの励起光強度に対する増幅帯域の変化の一例を示すグラフである。
　【図７】
　Ｅｒ添加石英系ファイバのファイバ長に対する増幅帯域の変化の一例を示すグラフである。
　【図８】
　Ｅｒ添加石英系ファイバを０．９８μｍ帯励起した場合の信号利得と〔ファイバ長×Ｅｒ添加濃度〕の関係を示すグラフである。
　【図９】
　Ｅｒ添加石英系ファイバを１．４８μｍ帯励起した場合の信号利得と〔ファイバ長×Ｅｒ添加濃度〕の関係を示すグラフである。
　【図１０】
　Ｅｒ添加フッ化物ファイバを０．９７μｍ帯励起した場合の信号利得と〔ファイバ長×Ｅｒ添加濃度〕の関係を示すグラフである。
　【図１１】
　Ｅｒ添加フッ化物ファイバを１．４８μｍ帯励起した場合の信号利得と〔ファイバ長×Ｅｒ添加濃度〕の関係を示すグラフである。
　【図１２】
　Ｅｒ添加テルライトガラス系ファイバを０．９８μｍ帯励起した場合の信号利得と〔ファイバ長×Ｅｒ添加濃度〕の関係を示すグラフである。
　【図１３】
　Ｅｒ添加テルライトガラス系ファイバを１．４８μｍ帯励起した場合の信号利得と〔ファイバ長×Ｅｒ添加濃度〕の関係を示すグラフである。
　【図１４】
　Ｅｒ添加酸化物多成分ガラス系ファイバを０．９８μｍ帯励起した場合の信号利得と〔ファイバ長×Ｅｒ添加濃度〕の関係を示すグラフである。
　【図１５】
　Ｅｒ添加酸化物多成分ガラス系ファイバを１．４８μｍ帯励起した場合の信号利得と〔ファイバ長×Ｅｒ添加濃度〕の関係を示すグラフである。
　【図１６】
　Ｅｒ添加カルコゲナイドガラス系ファイバを０．９８μｍ帯励起した場合の信号利得と〔ファイバ長×Ｅｒ添加濃度〕の関係を示すグラフである。
　【図１７】
　Ｅｒ添加カルコゲナイドガラス系ファイバを１．４８μｍ帯励起した場合の信号利得と〔ファイバ長×Ｅｒ添加濃度〕の関係を示すグラフである。
　【図１８】
　Ｅｒ添加フツリン酸ガラス系ファイバを０．９８μｍ帯励起した場合の信号利得と〔ファイバ長×Ｅｒ添加濃度〕の関係を示すグラフである。
　【図１９】
　Ｅｒ添加フツリン酸ガラス系ファイバを１．４８μｍ帯励起した場合の信号利得と〔ファイバ長×Ｅｒ添加濃度〕の関係を示すグラフである。
　【図２０】
　Ｅｒ添加石英系ファイバを用いた１．５８μｍ帯光ファイバ増幅器における８波ＷＤＭ信号の各信号波長に対する信号利得を示すグラフである。
　【図２１】
　Ｅｒ添加フッ化物ファイバを用いた１．５８μｍ帯光ファイバ増幅器における８波ＷＤＭ信号の各信号波長に対する信号利得を示すグラフである。
　【符号の説明】
　１　Ｅｒ添加光ファイバ
　２Ａ，２Ｂ　励起光源
　３Ａ，３Ｂ　合波器
　４Ａ，４Ｂ　光アイソレータ